(57)【要約】      （修正有）【課題】汚損抑制特性を長期間に亘り維持するができる塗装系を提供する。【解決手段】少なくとも硬化した第１の被膜と硬化した第２の被膜とを備える汚損抑制塗装系であって、第１の被膜は、ポリシロキサン系バインダマトリックスと１つ以上の殺生物剤とを含み、第２の被膜は、ポリシロキサン系バインダマトリックスと、１つ以上の親水性オリゴマ／ポリマ部分、及び／又は１つ以上の親水性変性ポリシロキサン油とを含み、及び、第２の被膜は１つ以上の殺生物剤を有する。【選択図】なし【特許請求の範囲】
【請求項１】
少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、殺生物剤及び酵素から選択された１つ以上の有効成分を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、
前記１つ以上の有効成分殺生物剤（群）を含む場合、
ｃ）前記第１の被膜の前記バインダマトリクスは、その一部として、親水性オリゴマ／ポリマ部分を含んでおり、及び／又は前記第１の被膜は、更に、１つ以上の親水性変性ポリシロキサン油を含み、又は
ｄ）前記第２の被膜の前記バインダマトリクスは、その一部として、親水性オリゴマ／ポリマ部分を含んでおり、及び／又は、前記第２の被膜は、更に、１つ以上の親水性変性ポリシロキサン油を含む、汚損抑制塗装系。
【請求項２】
前記系は、少なくとも硬化した第１の被膜及び硬化した第２の被膜を含み、
ａ．前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、殺生物剤及び酵素から選択された１つ以上の有効成分を含み、
ｂ．前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、
ｃ．前記第１の被膜及び／又は前記第２の被膜の前記バインダマトリクスは、その一部として、
ｉ．親水性オリゴマ／ポリマ部分、及び／又は
ｉｉ．１つ以上の親水性変性ポリシロキサン油を含んでいる、請求項１記載の汚損抑制塗装系。
【請求項３】
前記硬化した第２の被膜の平衡水接触角は、０°〜３０°の範囲内である、請求項１及び２のいずれかに記載の汚損抑制塗装系。
【請求項４】
少なくとも硬化した第１の被膜及び硬化した第２の被膜を備え、
ａ．前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、殺生物剤及び酵素から選択された１つ以上の有効成分を含み、
ｂ．前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、
ｃ．前記第２の被膜の前記バインダマトリクスは、その一部として、親水性オリゴマ／ポリマ部分を含んでおり、及び／又は、前記第２の被膜は、更に、１つ以上の親水性変性ポリシロキサン油を含む、請求項１〜３のいずれかに記載の汚損抑制塗装系。
【請求項５】
前記硬化した第２の被膜の平衡水接触角は、０°〜２７°範囲内である、先行請求項のいずれかに記載の汚損抑制塗装系。
【請求項６】
前記第２の被膜の前記バインダマトリクスは、その一部として、親水性オリゴマ／ポリマ部分を含んでいる、先行請求項のいずれかに記載の汚損抑制塗装系。
【請求項７】
前記第２の被膜は、更に、１つ以上の親水性変性ポリシロキサン油を含む、先行請求項のいずれかに記載の汚損抑制塗装系。
【請求項８】
少なくとも硬化した第１の被膜及び硬化した第２の被膜を備え
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の殺生物剤を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、前記第２の被膜は、更に、１つ以上の親水性変性ポリシロキサン油を含み、前記硬化した第２の被膜の平衡水接触角は、０°〜２７°の範囲内である、請求項４記載の汚損抑制塗装系。
【請求項９】
少なくとも硬化した第１の被膜及び硬化した第２の被膜を備え、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の殺生物剤を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、前記第２の被膜の前記バインダマトリクスは、その一部として、親水性オリゴマ／ポリマ部分を含んでおり、前記硬化した第２の被膜の平衡水接触角は、０°〜２７°の範囲内である、請求項４記載の汚損抑制塗装系。
【請求項１０】
少なくとも硬化した第１の被膜及び硬化した第２の被膜を備え、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の酵素を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、前記第２の被膜は、更に、１つ以上の親水性変性ポリシロキサン油を含み、前記硬化した第２の被膜の平衡水接触角は、０°〜２７°の範囲内である、請求項４記載の汚損抑制塗装系。
【請求項１１】
少なくとも硬化した第１の被膜及び硬化した第２の被膜を備え、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の酵素を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、前記第２の被膜の前記バインダマトリクスは、その一部として、親水性オリゴマ／ポリマ部分を含んでおり、前記硬化した第２の被膜の平衡水接触角は、０°〜２７°の範囲内である、請求項４記載の汚損抑制塗装系。
【請求項１２】
少なくとも硬化した第１の被膜及び硬化した第２の被膜を備え、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、殺生物剤及び酵素から選択された１つ以上の有効成分を含み、
ｂ）前記第１の被膜の前記バインダマトリクスは、その一部として、親水性オリゴマ／ポリマ部分を含んでおり、及び／又は前記第１の被膜は、更に、１つ以上の親水性変性ポリシロキサン油を含み、
ｃ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表される、請求項１〜３のいずれかに記載の汚損抑制塗装系。
【請求項１３】
前記１つ以上の有効成分は、１つ以上の殺生物剤を含む、請求項１２記載の汚損抑制塗装系。
【請求項１４】
前記１つ以上の有効成分は、１つ以上の酵素を含む、請求項１２〜１３のいずれかに記載の汚損抑制塗装系。
【請求項１５】
少なくとも硬化した第１の被膜及び硬化した第２の被膜を備え、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の酵素を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表される、請求項１〜３のいずれかに記載の汚損抑制塗装系。
【請求項１６】
前記第１の被膜は、更に、１つ以上の親水性変性ポリシロキサン油を含む、請求項１５記載の汚損抑制塗装系。
【請求項１７】
前記第１の被膜のバインダマトリクスは、その一部として、親水性オリゴマ／ポリマ部分を含んでいる、請求項１５〜１６のいずれかに記載の汚損抑制塗装系。
【請求項１８】
基材の表面に汚損抑制塗装系を構築する方法であって、連続するステップとして、
ａ）ポリシロキサン系塗装組成物の１つ以上の層を、前記基材、例えば、場合に応じて未処理基材又は既に１つ以上の塗装を有する基材の表面に塗布し、前記層（群）を硬化させることにより、請求項１〜３、４〜１１、１２〜１４、又は１５〜１７のいずれかに記載の硬化した第１の被膜を形成するステップと、
ｂ）ポリシロキサン系塗装組成物の１つ以上の層を前記硬化した第１の被膜の表面に塗布し、前記層（群）を硬化させることにより、それぞれ請求項１〜３、４〜１１、１２〜１４、又は１５〜１７のいずれかに記載の硬化した第２の被膜を形成するステップと、を備える方法。
【発明の詳細な説明】
【技術分野】
【０００１】
本発明は、殺生物剤及び／又は酵素等の有効成分を含む新規な多層ポリシロキサン系汚損抑制塗装系に関する。
【背景技術】
【０００２】
従来、シリコーン配合物は、物理的手段に依存しており、これは主に、生物汚損の少ない表面を形成するための弾性率及び表面張力の要因となる。従来のポリジメチルシロキサン（ＰＤＭＳ）塗装は、従来の殺生物剤に基づく防汚塗装に比べ抵抗低減が改善されているが、時間と共に生物汚損に対抗することが困難となるため、抵抗低減の利点が減少することが分かっている。
【０００３】
したがって、従来のポリシロキサン系汚損除去塗装組成物の利点と、殺生物剤に基づく防汚塗装組成物の利点とを組み合わせた、汚損抑制ポリシロキサン系塗装組成物が必要である。
【０００４】
ＷＯ２０１１／０７６８５６Ａ１では、ポリシロキサン系バインダ系と、乾燥重量で０．０１〜２０％の１つ以上の親水性変性ポリシロキサンと、１つ以上の殺生物剤とを含む汚損抑制塗装組成物を開示している。親水性変性ポリシロキサンは、殺生物剤の溶解及び塗装表面への輸送を促進すること、及び高い親水性は、高い溶出率による殺生物剤の早期枯渇につながる可能性があることが開示されている。
【０００５】
ＷＯ２０１２／１７５４５９Ａ１では、殺生物剤を含む第１の層と、殺生物剤を含まない又は後に含まなくなる後続層とによる塗装系を開示している。層は、ポリオルガノシロキサンを含み得る。汚損除去特性は、後続層（群）組成物が乾燥及び硬化時に全般的に疎水性又は両親媒性の汚損除去被膜を形成する際に一般に改善され、好ましくは、後続層（群）の平衡水接触角は、２３℃で３０度より大きいことが開示されている。
【０００６】
ＷＯ２０１３／０００４７９Ａでは、ポリシロキサン系バインダマトリクスと１つ以上の殺生物剤とを含む硬化塗膜であって、バインダマトリクスが、その一部として、親水性オリゴマ／ポリマ部分を含んでいるものを開示している。
【０００７】
ＷＯ２０１３／０００４７７Ａでは、乾燥重量で被膜の少なくとも４０％を構成するポリシロキサン系バインダマトリクスと、１つ以上の酵素とを含む硬化汚損抑制被膜が開示されている。被膜は、更に、１つ以上の親水性変性ポリシロキサン油を含み得ること、及びバインダマトリクスは、その一部として、親水性オリゴマ／ポリマ部分を含み得ることが開示されている。
【発明の概要】
【発明が解決しようとする課題】
【０００８】
本発明の実施形態の目的は、代替となる多層ポリシロキサン系汚損抑制塗装系を提供し、汚損抑制特性を更に向上させることである。更に、殺生物剤溶出率を調節して、時間に対する依存を少なくすることが可能な塗装系が望ましい。
【課題を解決するための手段】
【０００９】
本発明者（ら）は、特別に設計された汚損抑制塗装系により、この目的を達成可能であることを見出した。
【００１０】
したがって、本発明者らは、驚くべきことに、塗装の親水性表面（即ち、高表面エネルギ）から分離された、有効成分の貯蔵場所を含むポリシロキサン系汚損抑制塗装系により性能が改善されることを発見した。したがって、本明細書に記載の汚損抑制塗装系は、有効成分の貯蔵場所を、他のポリシロキサン系層の下に位置する（第１の）ポリシロキサン系層内に有する。汚損抑制特性に必須となるのは、塗装系に含まれる親水性オリゴマ／ポリマ部分及び／又は親水性変性ポリシロキサン油である。
【００１１】
本明細書に記載の塗装系内において、有効成分（群）は、貯蔵場所から塗装表面へ拡散する。従来の塗装と比較して、有効成分は、より有効に用いられる。更に、従来の塗装と比較して、リザーバから海水への有効成分の徐放が改善される。この改善された徐放は、更に長期間維持される。
【００１２】
本発明者らは、これにより、改善された汚損抑制特性を長期間に亘り提供する塗装系の発明に成功した。
【００１３】
したがって、本発明は、少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、殺生物剤及び酵素から選択された１つ以上の有効成分を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、
前記１つ以上の有効成分が殺生物剤（群）を含む場合、
ｃ）前記第１の被膜の前記バインダマトリクスは、その一部として、親水性オリゴマ／ポリマ部分を含んでおり、及び／又は、前記第１の被膜は、更に、１つ以上の親水性変性ポリシロキサン油を含み、又は、
ｄ）前記第２の被膜の前記バインダマトリクスは、その一部として、親水性オリゴマ／ポリマ部分を含んでおり、及び／又は、前記第２の被膜は、更に、１つ以上の親水性変性ポリシロキサン油を含む、汚損抑制塗装系に関する。
【００１４】
本発明の実施形態は、こうした少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、殺生物剤及び酵素から選択された１つ以上の有効成分を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、
ｃ）前記第１の被膜及び／又は前記第２の被膜の前記バインダマトリクスは、その一部として、
親水性オリゴマ／ポリマ部分、及び／又は
【００１５】
１つ以上の親水性変性ポリシロキサン油を含んでいる、汚損抑制塗装系に関する。
【００１６】
そのため、第１の態様において、本発明は、少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、殺生物剤及び酵素から選択された１つ以上の有効成分を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、
ｃ）前記第２の被膜の前記バインダマトリクスは、その一部として、親水性オリゴマ／ポリマ部分を含んでおり、及び／又は、前記第２の被膜は、更に、１つ以上の親水性変性ポリシロキサン油を含む、汚損抑制塗装系に関する。
【００１７】
第２の選択的な態様において、本発明は、少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、殺生物剤及び酵素から選択された１つ以上の有効成分を含み、
ｂ）前記第１の被膜の前記バインダマトリクスは、その一部として、親水性オリゴマ／ポリマ部分を含んでおり、及び／又は前記第１の被膜は、更に、１つ以上の親水性変性ポリシロキサン油を含み
ｃ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表される、汚損抑制塗装系に関する。
【００１８】
第３の選択的な態様において、本発明は、少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の酵素を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表される、汚損抑制塗装系に関する。
【００１９】
以下の開示及び説明を読むことにより、当業者は、幾つかの比、濃度、及び他の種類の単位が明らかに「湿潤膜」又は「湿潤厚さ」を示すことを理解するであろう。こうした場合、前記比、濃度、又は単位は、湿潤塗料の塗布直後に対応する。
【００２０】
他の場合においては、乾燥重量が、こうした比、濃度、又は他の単位の基準となる。こうした場合、前記比、濃度、又は単位は、海洋条件に晒されていない硬化組成物に適用される。例えば、海水に晒された際には、こうした記載の比、濃度、及び他の単位（例えば、有効成分の濃度）は、本明細書に記載した作用機序の結果として、一般に変化する。
【発明を実施するための形態】
【００２１】
汚損抑制塗装系
本発明は、特に、少なくとも硬化した第１の被膜と硬化した第２の被膜とを備える汚損抑制塗装系に関し、以下において、発明の３つの選択的な態様を更に詳細に説明している。
【００２２】
「汚損抑制」（同じく「汚損除去」）という表現は、表面、特に、水性環境又は水性液体に晒される（例えば、槽内、管内等の）表面の、全ての種類の生物汚損（即ち、表面における生物の付着）に関することを理解されたい。しかしながら、本明細書に定めた塗装は、海洋生物汚損、即ち、海洋環境、特に海水に表面が晒されることに関連して発生する生物汚損の回避又は低減に特に関係すると考えられる。
【００２３】
更に、硬化した第１の被膜及び硬化した第２の被膜は、第１の被膜の上に第２の被膜が作製されるような形で、基材上に作製されることを理解されたい。また、第１の被膜は、既存の塗装層、例えば、防食塗装層、又はタイコート層、又は経年劣化した防汚若しくは汚損除去被膜等の上に作製しても、未処理基材上に直接作製してもよいことを理解されたい（詳しくは下記「塗装組成物の塗布」の節を参照）。更に、第２の被膜は、最外層であることが好ましいが、第２の被膜は、原則として、他の塗装層によりオーバコートされてもよい。
【００２４】
したがって、汚損抑制塗装系は、少なくとも硬化した第１の被膜と硬化した第２の被膜とを備える。まず、第１の被膜及び第２の被膜内に存在するポリシロキサン系バインダマトリクス（但しマトリクスは必ずしも同一ではない）を、下記「ポリシロキサン系バインダマトリクス」の節において説明する。次に、硬化した第１の被膜の具体的な特徴を下記「硬化した第１の被膜」の節において説明し、硬化した第２の被膜の具体的な特徴を、下記「硬化した第２の被膜」の節において更に説明する。
【００２５】
第１の被膜と第２の被膜とは同種（即ち、ポリシロキサン系）であるが、第１の被膜と第２の被膜とは同一ではないことを理解されたい。特に、第１の被膜と第２の被膜とは、ｉ）有効成分の含有量及び／又は種類、ｉｉ）（バインダマトリクスの）親水性オリゴマ／ポリマ部分の含有量及び／又は種類、及びｉｉｉ）親水性変性ポリシロキサン油の含有量及び／又は種類のうち少なくとも１つに関して異なることが好ましい。
【００２６】
第１の被膜及び第２の被膜がどのように作製されるかについての他の実施形態は、下記「塗装系の塗布」及び「海洋構造物」の節において説明している。
【００２７】
ポリシロキサン系バインダマトリクス
ポリシロキサン系バインダマトリクス（第１の被膜及び第２の被膜参照）は、好ましくは、反応性ポリシロキサンバインダ成分、例えば、機能性オルガノポリシロキサン（ポリジアルキルシロキサン、ポリアリールシロキサン、ポリアルキルアリールシロキサン、又はそれらの組み合わせ等）、架橋剤、ケイ酸塩（例えば、エチルシリケート）等により構成される。したがって、こうした成分間の反応は、一般的な３次元共有結合性の相互結合網の形態であるバインダマトリクスをもたらすと考えられる。
【００２８】
本発明の非限定的な実施形態において、ポリシロキサン系バインダマトリクスは、以下を含む：
−本明細書に開示したポリシロキサン部、例として、式（１）、（１ｘ）のジオルガノポリシロキサン（群）又はそれらの組み合わせ、
−本明細書に定めた親水性オリゴマ／ポリマ部分、例として、
ａ）式（１ｃ）又は（２ａ）の親水性オリゴマ／ポリマ部分であり、以下によりバインダマトリクスに含まれるもの、
−例えば、式（１ｆ）に示したような、側鎖のグラフト化、又は
−例えば、式（１ｄ）、（２ａ）、又は（１ｇ）に示したような、ポリシロキサン骨格の導入、又は
その任意の組み合わせ、及び／又は
ｂ）非反応性親水性変性ポリシロキサン油、例として、
−例えば、式（Ａ）に示した、本明細書に開示したポリ（オキシアルキレン）鎖がグラフト化されたポリシロキサン、
−例えば、式（Ｂ）に示したような、本明細書に開示したポリ（オキシアルキレン）鎖が骨格に組み込まれたポリシロキサン、又は
−例えば、式（ｃ）に示したような、本明細書に開示したポリオキシアルキレン鎖が骨格に組み込まれ、ポリオキシアルキレン鎖がグラフト化されたポリシロキサン、
−本明細書に定めた架橋剤（群）、例として、式（２）のものから選択された架橋剤、及び
−他の構成要素、例えば、添加剤、顔料、フィラー等、並びに以下に開示した任意の殺生物剤（群）及び酵素（群）。
【００２９】
一実施形態において、親水性オリゴマ／ポリマ部分は、ポリマ骨格内において式（１ｇ）のオリゴマ／ポリマの導入を用いてバインダマトリクスに含まれるものではない。他の実施形態において、親水性オリゴマ／ポリマ部分は、ポリマ骨格内においてバインダマトリクスに含まれないが、代わりに側鎖としてグラフト化によりバインダマトリクスに含まれる。
【００３０】
硬化塗膜は、様々な方法、例えば、縮合反応によるシロキサン結合の形成又は、例えばアミン／エポキシ、カルビノール／イソシアネート等、その反応基の使用による重合／架橋により形成し得る。好ましいのは縮合反応である。
【００３１】
ポリシロキサン系バインダマトリクスは、末端官能性及び／又はペンダント官能性を有する、機能性オルガノポリシロキサンであるポリシロキサン系バインダから調製される。好ましいのは末端官能性である。官能性は、加水分解性基、例えばアルコキシ基、ケトキシム基にすること、或いはシラノール基にすることができる。１分子当たり最小２個の反応基が好ましい。分子が反応基、例えばシラノール基を２個のみ含有する場合、所望の架橋密度を得るためには、付加的な反応物、架橋剤を用いることが必要となる場合がある。架橋剤は、例えばメチルトリメトキシシラン等のアルコキシシランにすることができるが、後述するように、広範囲の有用なシランを利用できる。シランは、そのまま使用すること、又はシランの加水分解縮合生成物として用いることができる。縮合硬化が非常に好ましいが、オルガノポリシロキサンの官能性は、縮合硬化に限定されない。望ましい場合、例えばアミン／エポキシ等、他の種類の硬化を単独で、又は縮合反応と組み合わせて利用することができる。このような場合、オルガノポリシロキサンは、エポキシ又はアミンの末端基及びペンダント加水分解性基であり、例えばアルコキシ官能性を備えるものを有することができる。
【００３２】
一部の実施形態において、ポリシロキサン系バインダ系を含む汚損抑制塗装組成物（即ち、第１の被膜及び第２の被膜をそれぞれ調製するための組成物）は、当業者に明白となるように、反応硬化性組成物又は縮合硬化性組成物となり得る。その例には、シラノール反応性ポリジオルガノシロキサンと加水分解性基を有するシランとに基づく２成分縮合硬化性組成物、又はアルコキシ若しくは他の加水分解反応性を有するポリジオルガノシロキサンに基づく１成分縮合硬化性組成物が挙げられる。他の例は、エポキシ官能性ポリシロキサンバインダと、アミン官能性ポリシロキサン硬化剤とに基づく反応硬化性組成物である。バインダ又は硬化剤（又は両方）がアルコキシ基等の縮合硬化性基を含む場合には、反応硬化性組成物と縮合硬化性組成物との組み合わせも可能となる。
【００３３】
一実施形態において、バインダ相は、（ｉ）バインダと（ｉｉ）架橋剤とを含み、バインダ（ｉ）は、マトリクスの形成に関与するように加水分解性基又は他の反応基を含むべきである。
【００３４】
バインダ（ｉ）は、一般に、乾燥重量で塗装組成物の４０〜９０％を構成する。
架橋剤（ｉｉ）は、好ましくは、乾燥重量で塗装組成物の０〜１０％を構成し、例えば、以下に示す一般式（２）で表される有機ケイ素化合物、その部分加水分解縮合生成物、又はこれら２つの混合物である。
【００３５】
【化１】
2019202543.tif 000002
【００３６】
ここで、Ｒは、それぞれ独立して、炭素数１〜６の非置換又は置換１価炭化水素基又は加水分解性基を表し、Ｘは、それぞれ独立して、加水分解性基を表し、ａは、０〜２、例えば０〜１の整数を表す。
【００３７】
高分子化学の技術において、「部分加水分解縮合生成物」という用語が、オリゴマ又はポリマを形成する縮合反応において、化合物をそれ自体と反応させたものを示すことは周知である。しかしながら、こうしたオリゴマ又はポリマは、架橋反応において用いられた反応性／加水分解性基を依然として保持する。
【００３８】
式（２）に示した化合物は、バインダ（ｉ）の架橋剤として機能する。組成物は、バインダ（ｉ）及び架橋剤（ｉｉ）を混合することにより、１成分硬化性ＲＴＶ（室温加硫型）として配合することができる。バインダ（ｉ）の末端Ｓｉ基の反応性が易加水分解性基、例えばジメトキシ又はトリメトキシにより構成される場合、通常、膜を硬化させるために別個の架橋剤は必要ない。硬化メカニズムの基盤技術及び架橋剤の例は、先行技術（ＵＳ２００４／００６１９０）に記載されている。
【００３９】
一実施形態において、Ｒは、ポリ（オキシアルキレン）等の親水性基である。この場合、Ｓｉ原子とポリオキシアルキレン基との間にＣ２−５アルキルスペーサを有することが好ましい。したがって、オルガノポリシロキサンは、オキシアルキレンドメインを有し得る。
【００４０】
好適な架橋剤は、テトラメトキシシラン、テトラエトキシシラン、テトラプロポキシシラン、テトラ−ｎ−ブトキシシラン、ビニルトリス（メチルエチルオキシミノ）シラン、ビニルトリス（アセトキシム）シラン、メチルトリス（メチルエチルオキシミノ）シラン、メチルトリス（アセトキシム）シラン、ビニルトリメトキシシラン、メチルトリメトキシシラン、ビニルトリス（イソプロペノキシ）シラン、テトラアセトキシシラン、メチルトリアセトキシシラン、エチルトリアセトキシシラン、ビニルトリアセトキシシラン、ジ−ｔ−ブトキシ−ジアセトキシシラン、メチルトリス（エチルラクテート）シラン、ビニルトリス（エチルラクテート）シラン、及びこれらの加水分解縮合生成物から選択されるものである。
【００４１】
更に好適な架橋剤は、テトラエトキシシラン、ビニルトリス（メチルエチルオキシミノ）シラン、メチルトリス（メチルエチルオキシミノ）シラン、ビニルトリメトキシシラン、メチルトリス（メチルエチルオキシミノ）シラン、メチルトリス（エチルラクテート）シラン、ビニルトリス（エチルラクテート）シラン、及びこれらの加水分解縮合生成物である。
【００４２】
更に好適な架橋剤は、テトラエトキシシラン、ビニルトリメトキシシラン、メチルトリス（エチルラクテート）シラン、ビニルトリス（エチルラクテート）シラン、及びこれらの加水分解縮合生成物である。具体的な実施形態において、前記架橋剤は、テトラエトキシシラン又はその加水分解縮合生成物である。他の具体的な実施形態において、前記架橋剤は、ビニルトリメトキシシラン又はその加水分解縮合生成物である。更に他の具体的な実施形態において、前記架橋剤は、メチルトリス（エチルラクテート）シラン又はその加水分解縮合生成物である。更に他の具体的な実施形態において、前記架橋剤は、ビニルトリス（エチルラクテート）シラン又はその加水分解縮合生成物である。他の一実施形態において、前記架橋剤は、加水分解縮合生成物である。他の実施形態において、前記架橋剤は、加水分解縮合生成物ではない。
【００４３】
他の興味深い架橋剤は、ビニルトリエトキシシラン、メチルトリエトキシシラン、エチルトリメトキシシラン、エチルトリメトキシシラン、テトライソプロポキシシラン、テトラブトキシシラン、及びこれらの加水分解縮合生成物から選択されるものである。
「ポリシロキサン」という用語が、ケイ素及び酸素の原子が交互に存在し、炭素原子の無い骨格を有するポリマを示すことは周知である（The New Encyclopedia Britannica in 30 volumes micropaedia volume IX. 1975、ケイ素を参照してポリシロキサンを定義）。同様に、ポリオルガノシロキサンという用語は、ケイ素原子上に有機（即ち、炭素系）置換基を有するポリシロキサン骨格を意味するものである。
【００４４】
一部の興味深い実施形態において、ポリシロキサン系バインダは、ポリジメチルシロキサン系バインダを含む。
【００４５】
他の興味深い実施形態において、バインダは、フルオロ変性体、例えば、シラノール末端ポリ（トリフルオロプロピルメチルシロキサン）等のフルオロアルキル変性ポリシロキサンバインダを含み得る。
【００４６】
ポリシロキサン系バインダマトリクスは、一般に、乾燥重量で塗装組成物又は硬化被膜の少なくとも４０％、乾燥重量で少なくとも５０％、好ましくは乾燥重量で少なくとも６０％、例えば、少なくとも７０重量％、特に乾燥重量で５０〜９０％、又は乾燥重量で５０〜９８％、例えば、乾燥重量で５０〜９６％、特に、乾燥重量で６０〜９５％、又は乾燥重量で５０〜９５％、又は乾燥重量で６０〜９４％、又は乾燥重量で７０〜９６％、又は乾燥重量で７０〜９４％、又は乾燥重量で７５〜９３％、又は乾燥重量で７５〜９２％を構成する。
【００４７】
バインダは、他の構成要素、例えば、添加剤、顔料、フィラー等、並びに任意の親水性変性ポリシロキサン油（群）（下記参照）、任意の殺生物剤（群）、及び任意の酵素（群）（下記参照）を汚損抑制被膜内に組み込む、架橋マトリクスの形態となる。
【００４８】
「ポリシロキサン系バインダマトリクス」という用語は、バインダマトリクスが、ポリシロキサン部を主成分とすること（即ち、バインダマトリクスの５０重量％超、好ましくは６０重量％超、例えば７０重量％超がポリシロキサン部により表されること）を意味するものである。好ましくは、ポリシロキサン部は、バインダマトリクス（即ち、バインダ成分及び任意の架橋剤）の５０〜１００重量％、例えば５０〜９９．９重量％、特に６０〜１００重量％、又は５０〜９９重量％、又は６０〜９８重量％、又は７０〜９７重量％、又は７０〜９９重量％、又は８０〜９８重量％、又は９０〜９７重量％を構成する。バインダマトリクスの残部は、例えば、存在する場合には、任意の親水性オリゴマ／ポリマ部分及び任意の（非ポリシロキサン型）架橋剤により構成し得る。
【００４９】
ポリシロキサン部と他の任意の部分（例えば、任意の親水性オリゴマ／ポリマ部分）との量を、それぞれ、特定の出発物質（又は付加物）に対して計算する際に、これら２つを区別することは、通常、非常に簡単である。しかしながら、これら２つの間のリンカについての疑いを取り除くため、親水性オリゴマ／ポリマ部分には、親水性オリゴマ／ポリマ部分に隣接するケイ素原子の手前までの全ての原子が含まれることを理解されたい。一例として、［ポリシロキサン−Ｏ］−Ｓｉ（Ｍｅ）２−ＣＨ２ＣＨ２ＣＨ２−［親水性オリゴマ］−ＣＨ２ＣＨ２ＣＨ２−Ｓｉ（Ｍｅ）２−［Ｏ−ポリシロキサン］という種類の構造において、［ポリシロキサン−Ｏ］−Ｓｉ（Ｍｅ）２部分は、シリコーン部分に含まれ、ＣＨ２ＣＨ２ＣＨ２−［親水性オリゴマ］−ＣＨ２ＣＨ２ＣＨ２部分は、親水性オリゴマ部分に含まれる。
【００５０】
触媒
第１の被膜及び第２の被膜のそれぞれを形成する塗装組成物は、更に、架橋を促進するために縮合触媒を含み得る。適切な触媒の例には、有機カルボン酸の有機金属塩及び金属塩、例えばジラウリン酸ジブチル錫、二酢酸ジブチル錫、ジオクタン酸ジブチル錫、２−エチルヘキサン酸ジブチル錫、ジラウリン酸ジオクチル錫、二酢酸ジオクチル錫、ジオクタン酸ジオクチル錫、２−エチルヘキサン酸ジオクチル錫、ジネオデカン酸ジオクチル錫、ナフテン酸錫、酪酸錫、オレイン酸錫、カプリル酸錫、２−エチルヘキサン酸ビスマス、オクタン酸ビスマス、ネオデカン酸ビスマス、２−エチルヘキサン酸鉄、２−エチルオクタン酸鉛、２−エチルヘキサン酸コバルト、２−エチルヘキサン酸マンガン、２−エチルヘキサン酸亜鉛、ナフテン酸亜鉛、ステアリン酸亜鉛、ナフテン酸コバルト、及びナフテン酸チタンと、チタン酸エステル及びジルコン酸エステル、例としてチタン酸テトラブチル、チタン酸テトラキス（２−エチルヘキシル）、チタン酸トリエタノールアミン、チタン酸テトラ（イソプロペノキシ）、チタンテトラブタノレート、チタンテトラプロパノレート、チタンテトライソプロパノレート、ジルコニウムテトラプロパノレート、ジルコニウムテトラブタノレートと、キレート化チタン酸塩、例としてジイソプロピルビス（アセチルアセトニル）チタネートと、リン酸水素（ビス（２−エチル−ヘキシル）等のリン酸系触媒とが含まれる。他の触媒には、トリエチルアミン、テトラメチルエチレンジアミン、ペンタメチルジエチレントリアミン、及び１，４−エチレンピペラジン等の三級アミンが含まれる。他の例には、グアニジン系触媒が含まれる。縮合触媒の他の例は、ＷＯ２００８／１３２１９６及びＵＳ２００４／００６１９０に記載されている。
【００５１】
触媒は、単独で用いても、２つ以上の触媒を組み合わせて用いてもよい。一実施形態において、前記触媒（群）は、錫及びチタン酸化物（群）（チタン酸塩（群））から成る群から選択される。具体的な一実施形態において、前記触媒は、錫系である。一実施形態においては、錫が欠如した触媒が含まれる。他の実施形態において、前記触媒は、１つ以上のチタン酸化物（群）（チタン酸塩（群））を含む。使用すべき触媒の量は、触媒及び架橋剤（群）の反応性と、所望の乾燥時間とに応じて決まる。好適な実施形態において、触媒濃度は、バインダ（ｉ）と架橋剤（ｉｉ）とを合わせた総重量の０．０１〜１０％、例えば０．０１〜３．０％、又は５．０〜１０％、又は０．１〜４．０％、又は１．０〜６．０％である。
【００５２】
一部の実施形態において、触媒は含まれない。
溶媒、添加剤、顔料、及びフィラー
第１の被膜及び第２の被膜のそれぞれを形成するために用いられる塗装組成物は、更に、溶媒及び添加剤を含み得る。
溶媒の例には、ホワイトスピリット、シクロヘキサン、トルエン、キシレン、及びナフサ溶媒等の脂肪族、脂環式、及び芳香族炭化水素と、酢酸メトキシプロピル、酢酸ｎ−ブチル、及び酢酸２−エトキシエチル等のエステルと、オクタメチルトリシロキサンと、それらの混合物とが含まれる。或いは、溶媒系は、水を含んでもよく、或いは水性（溶媒系において水が５０％超）にしてもよい。
【００５３】
一実施形態において、溶媒は、ホワイトスピリット、シクロヘキサン、トルエン、キシレン、及びナフサ溶媒等の脂肪族、脂環式、及び芳香族炭化水素と、酢酸メトキシプロピル、酢酸ｎ−ブチル、及び酢酸２−エトキシエチル等のエステルと、オクタメチルトリシロキサンと、それらの混合物とから選択され、好ましくは、沸点が１１０℃以上の溶媒である。
【００５４】
溶媒は、含まれる場合、一般に塗装組成物の５〜５０体積％を構成する。
添加剤の例は、次の通りである。
（ｉ）非反応性流体、例としてオルガノポリシロキサン、例えばポリジメチルシロキサン、メチルフェニルポリシロキサン、石油、及びそれらの組み合わせ、
（ｉｉ）界面活性剤、例としてアルキルフェノールエチレンオキシド縮合物（アルキルフェノールエトキシレート）等のプロピレンオキシド又はエチレンオキシドの誘導体、リノール酸のエトキシル化モノエタノールアミド等の不飽和脂肪酸のエトキシル化モノエタノールアミド、ドデシル硫酸ナトリウム、及び大豆レシチン、
（ｉｉｉ）湿潤剤及び分散剤、例としてM. Ash and I. Ash,“Handbook of Paint and Coating Raw Materials, Vol. 1”, 1996, Gower Publ. Ltd., Great Britain, pp 821-823 and 849-851に記載のもの、
（ｉｖ）増粘剤及び沈降防止剤（例えば、チキソトロープ剤）、例としてコロイドシリカ、水和ケイ酸アルミニウム（ベントナイト）、アルミニウムトリステアレート、アルミニウムモノステアレート、キサンタンガム、クリソタイル、焼成シリカ、水素添加ヒマシ油、有機変性粘土、ポリアミドワックス、及びポリエチレンワックス、
（ｖ）染料、例として１，４−ビス（ブチルアミノ）アントラキノン及び他のアントラキノン誘導体、トルイジン染料等、
（ｖｉ）抗酸化剤、例としてビス（ｔｅｒｔ−ブチル）ハイドロキノン、２，６−ビス（ｔｅｒｔ−ブチル）フェノール、レゾルシン、４−ｔｅｒｔ−ブチルカテコール、トリス（２，４−ジ−ｔｅｒｔ−ブチルフェニル）ホスファイト、ペンタエリスリトールテトラキス（３−（３，５−ジ−ｔｅｒｔ−ブチル−４−ヒドロキシフェニル）プロピオネート）、ビス（２，２，６，６，−テトラメチル−４−ピペリジル）セバケート等。
【００５５】
任意の添加剤は、一般に、乾燥重量で塗装組成物の０〜３０％、例えば０〜１５％を構成する。
【００５６】
好ましくは、塗装組成物は、１つ以上の増粘剤及び／又は沈降防止剤（例えば、チキソトロープ剤）を、好ましくは、乾燥重量で塗装組成物の０．２〜１０％、例として０．５〜５％、例えば０．６〜４％の量で含む。
【００５７】
更に、第１の被膜及び第２の被膜を形成するために用いる塗装組成物は、顔料及びフィラーを含み得る。
【００５８】
顔料及びフィラーは、本発明に関連して、接着性との関係が僅かであり、共に塗装組成物に添加し得る成分と見做されるものである。「顔料」は、通常、最終的な塗膜を不透明及び非透光性にすることを特徴とし、「フィラー」は、通常、塗料を非透光性にしないため、塗装の下の任意の材料を隠すことに有意に寄与しないこと特徴とする。
【００５９】
顔料の例は、様々な等級の二酸化チタン、赤色酸化鉄、酸化亜鉛、カーボンブラック、グラファイト、黄色酸化鉄、赤色モリブデート、黄色モリブデート、硫化亜鉛、酸化アンチモン、ナトリウムアルミニウムスルホシリケート、キナクリドン、フタロシアニンブルー、フタロシアニングリーン、黒色酸化鉄、インダンスロンブルー、コバルトアルミニウムオキシド、カルバゾールジオキサジン、酸化クロム、イソインドリンオレンジ、ビス−アセト酢酸−ｏ−トリジオール、ベンズイミダゾロン、キナフタロンイエロー、イソインドリンイエロー、テトラクロロイソインドリノン、キノフタロンイエローである。
【００６０】
フィラーの例は、カルサイト等の炭酸カルシウム、ドロマイト、タルク、マイカ、長石、硫酸バリウム、カオリン、霞石、シリカ、パーライト、酸化マグネシウム、及び石英粉末等である。フィラー（及び顔料）は、ナノチューブまたは繊維の形態で添加してもよく、したがって、塗装組成物は、上述したフィラーの例とは別に、繊維、例えば、出典を明記することにより本願明細書の一部としたＷＯ００／７７１０２に全般的及び具体的に記載されるもの含み得る。
【００６１】
任意の顔料及び／又はフィラーは、一般に、乾燥重量で塗装組成物の０〜６０％、例えば０〜５０％、好ましくは５〜４５％、例えば５〜４０％、又は５〜３５％、又は０．５〜２５％、又は１〜２０％を構成する。任意の顔料及び／又はフィラーの濃度を考慮すると、こうした構成要素は、一般に、実体積として塗装組成物の０．２〜２０％、例として０．５〜１５％を構成する。
【００６２】
第１の被膜及び第２の被膜に対応する塗装組成物の（例えば、スプレ、ブラシ、又はローラ塗布手法による）容易な塗布を促進する目的で、塗装組成物は、一般に、２５〜２５，０００ｍＰａ・ｓ、例えば１５０〜１５，０００ｍＰａ・ｓの範囲、特に２００〜４，０００ｍＰａ・ｓの範囲の粘度を有する。
【００６３】
発明の第１の選択的な態様
硬化した第１の被膜
硬化した第１の被膜は、乾燥重量で前記第１の被膜の少なくとも４０％を構成するポリシロキサン系バインダマトリクスを含み、バインダマトリクスの５０重量％超は、ポリシロキサン部により表される。第１の被膜に特有の特徴は、殺生物剤及び酵素から選択された１つ以上の有効成分を更に含むことである。
【００６４】
第１の被膜は、１種類の殺生物剤、１種類の酵素、１種類の殺生物剤及び１種類の酵素の組み合わせ、２種類の殺生物剤の組み合わせ、２種類の酵素の組み合わせ、１種類以上の殺生物剤、１種類以上の酵素、１種類以上の殺生物剤及び１種類以上の酵素の組み合わせ等を含み得ることを理解されたい。
【００６５】
殺生物剤
一変形例において、第１の被膜に含まれる有効成分は、１つ以上の殺生物剤を含む。
本発明に関連して、「殺生物剤」という用語は、化学的又は生物学的手段により、任意の有害生物を駆除する、阻止する、無害にする、その作用を防止する、又は他の抑制効果を発揮する活性物質を意味するものとなる。しかしながら、殺生物剤（群）は、存在する場合、１つ以上の酵素（下記参照）と組み合わせて使用可能であることを理解されたい。
【００６６】
殺生物剤の例示的な例は、メタロ−ジチオカルバメート、例えばビス（ジメチルジチオカルバマト）亜鉛、エチレン−ビス（ジチオカルバマト）亜鉛、エチレン−ビス（ジチオカルバマト）マンガン、ジメチルジチオカルバメート亜鉛、及びこれらの錯体と、ビス（１−ヒドロキシ−２（１Ｈ）−ピリジンチオナート−Ｏ，Ｓ）−銅、アクリル酸銅、ビス（１−ヒドロキシ−２（１Ｈ）−ピリジンチオナート−Ｏ，Ｓ）−亜鉛、フェニル−（ビスピリジル）−ビスマスジクロリドと、金属殺生物剤、例えば酸化銅（Ｉ）、亜酸化銅、金属銅、銅金属合金、例えば銅青銅等の銅−ニッケル合金と、金属塩、例えばチオシアン酸銅、塩基性炭酸銅、水酸化銅、メタホウ酸バリウム、塩化銅、塩化銀、硝酸銀、及び硫化銅と、複素環式窒素化合物、例えば３ａ，４，７，７ａ−テトラヒドロ−２−（（トリクロロメチル）−チオ）−１Ｈ−イソインドール−１，３（２Ｈ）−ジオン、ピリジン−トリフェニルボラン、１−（２，４，６−トリクロロフェニル）−１Ｈ−ピロール−２，５−ジオン、２，３，５，６−テトラクロロ−４−（メチルスルホニル）−ピリジン、２−メチルチオ−４−ｔｅｒｔ−ブチルアミノ−６−シクロプロピルアミン−ｓ−トリアジン、及びキノリン誘導体と、複素環式硫黄化合物、例えば２−（４−チアゾリル）ベンズイミダゾール、４，５−ジクロロ−２−ｎ−オクチル−４−イソチアゾリン−３−オン、４，５−ジクロロ−２−オクチル−３（２Ｈ）−イソチアゾリン（Ｓｅａ−Ｎｉｎｅ（登録商標）−２１１Ｎ）、１，２−ベンズイソチアゾリン−３−オン、及び２−（チオシアナトメチルチオ）−ベンゾチアゾールと、尿素誘導体、例えばＮ−（１，３−ビス（ヒドロキシメチル）−２，５−ジオキソ−４−イミダゾリジニル）−Ｎ，Ｎ’ビス（ヒドロキシメチル）ウレア、及びＮ−（３，４−ジクロロフェニル）−Ｎ，Ｎ−ジメチルウレア、Ｎ，Ｎ−ジメチルクロロフェニルウレアと、カルボン酸、スルホン酸、及びスルフェン酸のアミド又はイミド、例えば２，４，６−トリクロロフェニルマレイミド、１，１−ジクロロ−Ｎ−（（ジメチルアミノ）スルホニル）−１−フルオロ−Ｎ−（４−メチルフェニル）−メタンスルフェンアミド、２，２−ジブロモ−３−ニトリロ−プロピオンアミド、Ｎ−（フルオロジクロロメチルチオ）−フタルイミド、Ｎ，Ｎ−ジメチル−Ｎ’−フェニル−Ｎ’−（フルオロジクロロメチルチオ）−スルファミド、及びＮ−メチロールホルムアミドと、カルボン酸の塩又はエステル、例えば２−（（３−ヨード−２−プロピニル）オキシ）−エタノールフェニルカルバメート、及びＮ，Ｎ−ジデシル−Ｎ−メチル−ポリ（オキシエチル）アンモニウムプロピオネートと、アミン、例えばデヒドロアビエチルアミン及びココジメチルアミンと、置換メタン、例えばジ（２−ヒドロキシ−エトキシ）メタン、５，５’−ジクロロ−２，２’−ジヒドロキシジフェニルメタン、及びメチレン−ビスチオシアネートと、置換ベンゼン、例えば２，４，５，６−テトラクロロ−１，３−ベンゼンジカルボニトリル、１，１−ジクロロ−Ｎ−（（ジメチルアミノ）−スルホニル）−１−フルオロ−Ｎ−フェニルメタンスルフェンアミド、及び１−（（ジヨードメチル）スルホニル）−４−メチル−ベンゼンと、テトラアルキルホスホニウムハロゲニド、例えばトリ−ｎ−ブチルテトラデシルホスホニウムクロリドと、グアニジン誘導体、例えばｎ−ドデシルグアニジンヒドロクロリドと、ジスルフィド、例えばビス−（ジメチルチオカルバモイル）−ジスルフィド、テトラメチルチウラムジスルフィドと、イミダゾール含有化合物、例えばメデトミジンと、２−（ｐ−クロロフェニル）−３−シアノ−４−ブロモ−５−トリフルオロメチルピロールと、ビス（Ｎ−シクロヘキシル−ジアゼニウムジオキシ）銅、チアベンダゾール、Ｎ−トリハロメチルチオフタルイミド、トリハロメチルチオスルファミド、カプサイシン、３−ヨード−２−プロピニルブチルカルバメート、１，４−ジチアアントラキノン−２，３−ジカルボニトリル（ジチアノン）と、フラノン、例えば３−ブチル−５−（ジブロモメチリデン）−２（５Ｈ）−フラノンと、大環状ラクトン、例えばアベルメクチンと、それらの混合物とから選択されるものである。
【００６７】
現時点では、殺生物剤（存在する場合）は、錫を含まないことが好ましい。
現在好適な殺生物剤は、２，４，５，６−テトラクロロイソフタロニトリル（クロロタロニル）、チオシアン酸銅（スルホシアン酸第一銅）、Ｎ−ジクロロフルオロメチルチオ−Ｎ’，Ｎ’−ジメチル−Ｎ−フェニルスルファミド（ジクロフルアニド）、３−（３，４−ジクロロフェニル）−１，１−ジメチルウレア（ジウロン）、Ｎ２−ｔｅｒｔ−ブチル−Ｎ４−シクロプロピル−６−メチルチオ−１，３，５−トリアジン−２，４−ジアミン（シブトリン）、４−ブロモ−２−（４−クロロフェニル）−５−（トリフルオロメチル）−１Ｈ−ピロール−３−カルボニトリル、（２−（ｐ−クロロフェニル）−３−シアノ−４−ブロモ−５−トリフルオロメチルピロール、トラロピリル）、Ｎ２−ｔｅｒｔ−ブチル−Ｎ４−シクロプロピル−６−メチルチオ−１，３，５−トリアジン−２，４−ジアミン（シブトリン）、（ＲＳ）−４−［１−（２，３−ジメチルフェニル）エチル］−３Ｈ−イミダゾール（メデトミジン）、４，５−ジクロロ−２−ｎ−オクチル−４−イソチアゾリン−３−オン（ＤＣＯＩＴ、Ｓｅａ−Ｎｉｎｅ（登録商標）  ２１１Ｎ）、ジクロロ−Ｎ−（（ジメチルアミノ）スルホニル）−フルオロ−Ｎ−（ｐ−トリル）メタンスルフェンアミド（トリルフルアニド）、２−（チオシアノメチルチオ）−１，３−ベンゾチアゾール（（２−ベンゾチアゾリルチオ）メチルチオシアネート、ＴＣＭＴＢ）、トリフェニルボランピリジン（ＴＰＢＰ）、ビス（１−ヒドロキシ−２（１Ｈ）−ピリジンチオナート−Ｏ，Ｓ）−（Ｔ−４）亜鉛（亜鉛ピリジンチオン、亜鉛ピリチオン）、ビス（１−ヒドロキシ−２（１Ｈ）−ピリジンチオナート−Ｏ，Ｓ）−Ｔ−４）銅（銅ピリジンチオン、銅ピリチオン）、亜鉛エチレン−１，２−ビス−ジチオカルバメート（亜鉛−エチレン−Ｎ，Ｎ’−ジチオカルバメート、ジネブ）、酸化銅（Ｉ）、金属銅、３−（３,４−ジクロロフェニル）−１,１−ジメチルウレア（ジウロン）、及びジヨードメチル−ｐ−トリルスルホン、アミカル４８から成る群から選択される。好ましくは少なくとも１種類の殺生物剤が上記リストから選択される。
【００６８】
特に好適な実施形態において、殺生物剤は、粘液及び藻類等の軟質汚損に対して効果的な殺生物剤から選択されるのが好ましい。こうした殺生物剤の例は、Ｎ２−ｔｅｒｔ−ブチル−Ｎ４−シクロプロピル−６−メチルチオ−１，３，５−トリアジン−２，４−ジアミン（シブトリン）、４，５−ジクロロ−２−ｎ−オクチル−４−イソチアゾリン−３−オン（ＤＣＯＩＴ、Ｓｅａ−Ｎｉｎｅ（登録商標）  ２１１Ｎ）、ビス（１−ヒドロキシ−２（１Ｈ）−ピリジンチオナート−Ｏ，Ｓ）−（Ｔ−４）亜鉛（亜鉛ピリジンチオン、亜鉛ピリチオン）、ビス（１−ヒドロキシ−２（１Ｈ）−ピリジンチオナート−Ｏ，Ｓ）−Ｔ−４）銅（銅ピリジンチオン、銅ピリチオン、銅オマジン）、及び亜鉛エチレン−１，２−ビス−ジチオカルバメート（亜鉛−エチレン−Ｎ−Ｎ’−ジチオカルバメート、ジネブ）、酸化銅（Ｉ）、金属銅、チオシアン酸銅（スルホシアン酸第一銅）、ビス（１−ヒドロキシ−２（１Ｈ）−ピリジンチオナート−Ｏ，Ｓ）−Ｔ−４）銅（銅ピリジンチオン、銅ピリチオン、銅オマジン）である。
【００６９】
更に特に好適な実施形態において、殺生物剤は、有機殺生物剤であり、例えば亜鉛ピリチオン又は銅ピリチオン等のピリチオン錯体である。最も好適な実施形態において、殺生物剤は、銅ピリチオンである。有機殺生物剤は、全体又は一部が有機体由来のものである。他の好適な実施形態において、殺生物剤の１つは、亜鉛系である。その具体的な実施形態において、前記殺生物剤は、亜鉛エチレン−１，２−ビス−ジチオカルバメート（亜鉛−エチレン−Ｎ−Ｎ’−ジチオカルバメート、ジネブ）である。ＵＳ７，３７７，９６８において詳述されるように、例えば、高い水溶性又はマトリクス組成物との不混和性の高さのため、殺生物剤が急速に膜から枯渇するような場合は、殺生物剤の用量を制御して膜内での実効寿命を延ばす手段として、１つ以上の殺生物剤（群）をカプセル化した形態で添加することが有利となり得る。カプセル化した殺生物剤は、遊離状態の殺生物剤が防汚塗装としての使用にとって有害となる形でポリシロキサンマトリクスの特性（例えば、機械的完全性、乾燥時間等）を変化させる場合にも添加することができる。
【００７０】
一実施形態において、殺生物剤は、カプセル化した４，５−ジクロロ−２−ｎ−オクチル−４−イソチアゾリン−３−オン（Ｓｅａ−Ｎｉｎｅ  ＣＲ２）である。
【００７１】
殺生物剤は、２５℃の水中で０〜２０ｍｇ／Ｌ、例えば０．００００１〜２０ｍｇ／Ｌの溶解度を有することが好ましい。
【００７２】
存在する場合、殺生物剤は、一般に、乾燥重量で塗装組成物の０．１〜３０％、例えば、乾燥重量で０．５〜２５％、特に、乾燥重量で１〜２０％、例として乾燥重量で３〜１５％を構成する。
【００７３】
殺生物剤は、一般に、塗装組成物の実体積で０．１〜２５％、例えば、実体積で０．５〜２０％、特に、実体積で１〜１５％を構成する。
【００７４】
他の実施形態において、殺生物剤は、塗装組成物の実体積で１〜１０％、例として塗装組成物の実体積で２〜９％、又は３〜８％、又は４〜７％を構成する。
【００７５】
本明細書に開示した様々な態様から明らかであるように、組成物に含まれる場合、殺生物剤は、常に本明細書に開示した塗装系の第１の被膜に含まれる。結果として、殆どの実施形態において、第２の被膜には、殺生物剤が存在しない。
【００７６】
一実施形態において、本明細書に開示した塗装系の第２の被膜は、殺生物剤を含むが、親水性オリゴマ／ポリマ部分と親水性変性ポリシロキサン油とを何れも含まない。その特定の実施形態において、第２の被膜に含まれる殺生物剤の量は、第１の被膜に含まれる殺生物剤の量より少なく、例として７０％未満、例えば、５０％未満、又は２５％未満である。
【００７７】
酵素
他の変形例において、第１の被膜に含まれる有効成分は、１つ以上の酵素を含む。
第１の被膜に１つ以上の酵素が含まれる場合、酵素が最外被膜のみに存在するポリシロキサン系汚損除去系と比較して、前記酵素の環境への放出を制御することにより、前記ポリシロキサン系汚損抑制系の生物汚損に対する抵抗性が向上すると考えられる。酵素は、付着前又は付着中に付着を防止すること、或いは付着前に戻すことにより、塗装の汚損抑制特性に寄与する。シロキサン系汚損抑制塗装は、それ自体が生物汚損有機体の付着の阻害に非常に優れているが、酵素は、特に問題となる生物汚損種に対する選択標的機構により、或いは広範囲の防汚機構による保護機構の全体的な向上により、汚損抑制系の全体的な防汚能力に寄与することができる。
【００７８】
生物汚損有機体の付着を防止可能な全ての酵素が本発明に関連すると考えられる。しかしながら、特に関係するものは、加水分解酵素である。加水分解酵素は、ＥＣクラス３から選択されるものである。特に関係するものは、以下のＥＣクラスから選択されるものである。
【００７９】
ＥＣ３．１：エステル結合（エステラーゼ：ヌクレアーゼ、ホスホジエステラーゼ、リパーゼ、ホスファターゼ）
ＥＣ３．２：糖類（ＤＮＡグリコシラーゼ、グリコシドヒドロラーゼ）
ＥＣ３．３：エーテル結合
ＥＣ３．４：ペプチド結合（プロテアーゼ／ペプチダーゼ）
ＥＣ３．５：炭素−窒素結合、ペプチド結合以外
ＥＣ３．６：酸無水物（ヘリカーゼ及びＧＴＰアーゼを含む酸無水物加水分解酵素）
ＥＣ３．７：炭素−炭素結合
ＥＣ３．８：ハロゲン結合
ＥＣ３．９：リン−窒素結合
ＥＣ３．１０：硫黄−窒素結合
ＥＣ３．１１：炭素−リン結合
ＥＣ３．１２：硫黄−硫黄結合
ＥＣ３．１３：炭素−硫黄結合
ＥＣ４．２：デヒドラターゼ等、炭素−酸素結合を切断するリアーゼを含む
【００８０】
一実施形態において、１つ以上の酵素は、加水分解酵素を含む。
【００８１】
一実施形態において、１つ以上の酵素は、ＥＣクラスとして、ＥＣ３．１、ＥＣ３．２、ＥＣ３．４、及びＥＣ４．２から選択される。
【００８２】
他の実施形態において、１つ以上の酵素は、セリンプロテアーゼ、システインプロテアーゼ、メタロプロテイナーゼ、セルラーゼ、ヘミセルラーゼ、ペクチナーゼ、及びグリコシダーゼから選択される。
【００８３】
有用と考えられる市販の酵素の例には、Ｓａｖｉｎａｓｅ（登録商標）（Ｎｏｖｏｚｙｍｅｓ  Ａ／Ｓ）、Ｅｎｄｏｌａｓｅ（登録商標）（Ｎｏｖｏｚｙｍｅｓ  Ａ／Ｓ）、Ａｌｃａｌａｓｅ（登録商標）（Ｎｏｖｏｚｙｍｅｓ  Ａ／Ｓ）、Ｅｓｐｅｒａｓｅ（登録商標）（Ｎｏｖｏｚｙｍｅｓ）、パパイン（Ｓｉｇｍａａｌｄｒｉｃｈ）、スブチリシンカールスバーグ（Ｓｉｇｍａａｌｄｒｉｃｈ）、ペクチナーゼ（Ｓｉｇｍａａｌｄｒｉｃｈ）、及びポリガラクツロナーゼ（Ｓｉｇｍａａｌｄｒｉｃｈ）がある。
【００８４】
一実施形態において、１つ以上の酵素は、フジツボのエキソポリマ物質（即ち、接着剤）を分解可能な酵素を含む。したがって、酵素は、フジツボキプリス幼生の付着を、好ましくは殺すことなく、又は他の形でフジツボに毒性効果を及ぼすことなく、阻止する必要がある。フジツボの付着を可逆的に妨げる酵素の能力は、本明細書の実験に関する節に記載される「フジツボ付着試験」により試験することができる。
【００８５】
他の実施形態において、１つ以上の酵素は、藻類のエキソポリマ物質（即ち、接着剤）を分解可能な酵素を含む。したがって、酵素は、藻類の遊走子の付着を、好ましくは殺すことなく、又は他の形で藻類の遊走子に毒性効果を及ぼすことなく、阻止する必要がある。藻類の付着を可逆的に妨げる酵素の能力は、本明細書の実験に関する節に記載される「藻類付着試験」により試験することができる。
【００８６】
他の実施形態において、１つ以上の酵素は、有毒であるかに関係無く、特定の生物に効果を及ぼすように選択された酵素を含む。したがって、この実施態様において、酵素の効果は、付着を低減することに加え、対象となる生物汚損種の生存能力及び死亡率にも影響し得る。
【００８７】
一部の興味深い実施形態において、１つ以上の酵素は、他の塗料成分と混合される前に予め配合される。例えば、酵素は、フィラー粒子上又は粒子内、バインダ成分上に固定してよく、親水性のモノマ、オリゴマ、又はポリマが存在する場合には、こうした成分に配合してよく、又は親水性変性ポリシロキサン油に配合してよい（下記参照）。
【００８８】
興味深い一実施形態において、１つ以上の酵素（又は１つ以上の酵素の１つ若しくは幾つか）は、例えば、表面処理又は固定化により配合される。
【００８９】
一変形例において、１つ以上の酵素は、カプセル化材料の網状組織が海水による加水分解で分解される際に、湿潤塗料における安定性、硬化被膜との適合性、及び酵素の徐放性を得るために、ＷＯ２００９／０６２９７５に記載されたものに類似する方法で、エアロゲル、キセロゲル、又はクリオゲル型のマトリクスに封入してもよい。
【００９０】
同様に、酵素は、海水からではなく、キシレンから酵素を遮蔽するために、ＵＳ７，３７７，９６８に記載された材料に類似するポリマ材料においてカプセル化してもよい。
【００９１】
酵素を前処理する他の方法は、ポリアニオン性又はポリカチオン性材料とのイオン相互作用によるものである。酵素のｐＩに応じて、適切な電荷を有するポリマは、イオン架橋結合を発生させる酵素と強く結び付くことにより、酵素を安定させる。
【００９２】
粘土又はニトロセルロース等の適切な材料への吸着は、酵素含有汚損抑制塗装の調製、塗布、及び硬化中に、酵素の安定性を高める他の方法となる。
【００９３】
二官能性架橋剤を用いて、酵素間の共有結合を確立して、酵素の安定性を潜在的に改善することもできる。これは、架橋及び共重合の両方と呼ぶことができる。架橋酵素凝集体（ＣＬＥＡ（登録商標））は、より一般的な酵素の一部について市販されている。
【００９４】
したがって、一実施形態において、１つ以上の酵素は、二官能性架橋剤と反応して酵素凝集体を形成する。
【００９５】
ホモ及びヘテロ二官能性架橋剤は、バインダ成分等の他の活性材料に酵素を固定するために使用することができる。ヘテロ二官能性架橋剤は、分子の各末端において選択的であるという利点を有する。これにより、対象となる分子間でのみ架橋が生じる状態が確保される。しかしながら、ホモ二官能性の架橋剤も、別個の材料に酵素を固定するために頻繁に用いられる。酵素の固定は、膜の前駆体に酵素を結合させること、或いは硬化膜を活性化させ、酵素を活性部位に結合させることにより、膜硬化の前後に実施し得る。
【００９６】
また、酵素の表面の変性により、油又は疎水性溶媒等の溶媒との相溶性を改善し得る。ポリ（エチレングリコール）及び脂肪酸は、酵素が保持される予定の環境との適合性を高めるために一般的に利用される。
【００９７】
したがって、他の一実施形態において、酵素は、好ましくはポリ（エチレングリコール）により表面変性される。
【００９８】
存在する場合、ポリシロキサン系汚損除去塗装系における生物汚損有機体の付着を防止するために利用される１つ以上の酵素は、硬化塗装の総重量（乾燥重量）と比較した純粋な酵素の量として計算して、好ましくは、第１の被膜の総重量の最大１０重量％、例えば０．０００５〜８重量％、例えば０．００１〜６重量％、又は０．００２〜４重量％、又は０．００３〜２重量％、又は０．００５〜１重量％、又は０．０１〜０．１重量％を構成するべきである。
【００９９】
様々な態様から明らかであるように、組成物に含まれる場合、酵素は、常に本明細書に開示した塗装系の第１の被膜に含まれる。結果として、殆どの実施形態において、第２の被膜には、酵素が存在しない。
【０１００】
一実施形態において、本明細書に開示した塗装系の第２の被膜は、酵素を含むが、親水性オリゴマ／ポリマ部分と親水性変性ポリシロキサン油とを何れも含まない。その特定の実施形態において、第２の被膜に含まれる酵素の量は、第１の被膜に含まれる酵素の量より少なく、例として７０％未満、例えば、５０％未満、又は２５％未満である。
【０１０１】
硬化した第１の被膜の実施形態
一実施形態において、硬化した第１の被膜は、「親水性変性ポリシロキサン油」の節において、硬化した第２の被膜に対して指定した種類の１つ以上の親水性変性ポリシロキサン油を含む。好ましくは、こうした親水性ポリシロキサン油（存在する場合）の含有量は、硬化した第２の被膜に対して指定した通りである。
【０１０２】
他の実施形態において、硬化した第１の被膜のバインダマトリクスは、その一部として、「バインダマトリクスの親水性変性」の節において、硬化した第２の被膜のバインダマトリクスに対して指定したような親水性オリゴマ／ポリマ部分を含んでいる。好ましくは、こうした親水性オリゴマ／ポリマ部分（存在する場合）の含有量は、硬化した第２の被膜に対して指定した通りである。
【０１０３】
第１の被膜が１つ以上の殺生物剤を含む変形例における上述した２つの実施形態に関して、バインダマトリクスの親水性オリゴマ／ポリマ部分（存在する場合、下記参照）と１つ以上の親水性変性ポリシロキサン油（群）との合計量を一方とし、１つ以上の殺生物剤を他方とした重量比は、一般に、１：０．０２〜１：５０、又は１：０．０５〜１：２０、又は１：０．０６〜１：１６、又は１：０．０８〜１：１４、又は１：０．１〜１：１２、ｅｖｅｎ  １：０．１５〜１：１０、又は１：０．０５〜１：９、又は１：０．１〜１：８、又は１：０．２〜１：７、又は１：０．０８〜１：１２、又は１：０．１〜１：１０、１：０．１５〜１：６、又は１：０．１〜１：５、又は１：０．２〜１：４の範囲となる。他の実施形態において、前記比は、一般に、１：０．２５〜１：３．５、又は１：０．３〜１：３、又は１：０．３５〜１：２．５、又は１：０．４〜１：２、又は１：０．５〜１．５の範囲となる。一実施形態において、第１の被膜は、１つ以上の殺生物剤を含む。他の実施形態において、第１の被膜は、殺生物剤を含まない。
【０１０４】
他の実施形態において、第１の被膜は、１つ以上の酵素を含む。他の実施形態において、前記第１の被膜は、酵素を含まない。
【０１０５】
更に他の実施形態において、第１の被膜は、１つ以上の殺生物剤及び１つ以上の酵素を含む。
【０１０６】
一実施形態において、第１の被膜は、
５０重量％超がポリシロキサン部により表されるポリシロキサン系バインダマトリクスを、乾燥重量で４０〜９８％、例えば６０〜９５％と、
乾燥重量で０．１〜２５％、例えば２〜２０％の１つ以上の殺生物剤と、
乾燥重量で０．１〜１５％、例えば１〜１０％の１つ以上の添加剤と、
乾燥重量で０〜２０％、例えば１〜１０％の１つ以上の顔料及びフィラーと、を含む。
【０１０７】
他の実施形態において、第１の被膜は、
５０重量％超がポリシロキサン部により表されるポリシロキサン系バインダマトリクスを、乾燥重量で４０〜９８％、例えば６０〜９５％と、
乾燥重量で０．１〜２５％、例えば２〜２０％の１つ以上の殺生物剤と、
乾燥重量で０．１〜１５％、例えば１〜１０％の１つ以上の添加剤と、
乾燥重量で０〜２０％、例えば１〜１０％の１つ以上の顔料及びフィラーと、
乾燥重量で０．５〜２０％、例えば１〜１５％の１つ以上の親水性変性ポリシロキサン油と、を含む。
【０１０８】
他の実施形態において、第１の被膜は、
５０重量％超がポリシロキサン部により表されるポリシロキサン系バインダマトリクスを、乾燥重量で４０〜９８％、例えば６０〜９５％と、
乾燥重量で０．０００１〜５％、例えば０．００１〜２％の１つ以上の酵素と、
乾燥重量で０．１〜１５％、例えば１〜１０％の１つ以上の添加剤と、
乾燥重量で０〜２０％、例えば１〜１０％の１つ以上の顔料及びフィラーと、を含む。
【０１０９】
他の実施形態において、第１の被膜は、
５０重量％超がポリシロキサン部により表されるポリシロキサン系バインダマトリクスを、乾燥重量で４０〜９８％、例えば６０〜９５％と、
乾燥重量で０．０００１〜５％、例えば０．００１〜２％の１つ以上の酵素と、
乾燥重量で０．１〜１５％、例えば１〜１０％の１つ以上の添加剤と、
乾燥重量で０〜２０％、例えば１〜１０％の１つ以上の顔料及びフィラーと、
乾燥重量で０．５〜２０％、例えば１〜１５％の１つ以上の親水性変性ポリシロキサン油と、を含む。
【０１１０】
「乾燥重量％」という表現は、場合に応じて被膜又は塗装組成物の乾燥重量に基づく各成分のパーセンテージを意味することを理解されたい。実際的には（したがって、特に明記しない場合）、「乾燥重量％」は、硬化被膜を示す場合、塗装組成物の「乾燥重量％」と同一である。
【０１１１】
硬化した第２の被膜
第２の被膜は、乾燥重量で前記第２の被膜の少なくとも４０％を構成するポリシロキサン系バインダマトリクスを含み、バインダマトリクスの５０重量％超は、ポリシロキサン部により表される。多くの場合、この第２の被膜は、汚損抑制塗装系の最外層を構成する。
【０１１２】
本発明の第１の選択的な態様において、第２の被膜は、「標準的」ポリジメチルシロキサン（ＰＤＭＳ）と比較して、相対的に高い親水性を有するべきであり（疎水性／親水性に関する「標準的」ポリジメチルシロキサンの例は、米国Ｄｏｗ  ＣｏｒｎｉｎｇのＸｉａｍｅｔｅｒ  ＰＭＸ−２００  Ｓｉｌ  Ｆｌｕｉｄ  ５０００  ＣＳＴ）、そのため、第２の被膜の特徴は、以下の何れか又は両方の形で親水性がもたらされることである：（ｉ）  前記第２の被膜のバインダマトリクスが、その一部として、親水性オリゴマ／ポリマ部分を含んでいること、及び／又は（ｉｉ）第２の被膜が更に、１つ以上の親水性変性ポリシロキサン油を含むこと。これら２種類の方法は、それぞれ下記「バインダマトリクスの親水性変性」及び「親水性変性ポリシロキサン油」の節において更に説明する。
【０１１３】
したがって、想定とは異なり、硬化した第２の被膜の平衡水接触角は、０°〜３０°、例として０°〜２７°の範囲、例えば、０°〜２４°の範囲、又は０°〜２０°の範囲であることが好ましい。これらの範囲は、第２の被膜が親水性変性ポリシロキサン油を含む場合に特に関係する。平衡水接触角は、本明細書の実施例の節に記載したように測定される。
【０１１４】
硬化した第２の被膜の表面エネルギは、平衡水接触角が低く、例えば室温（２３℃）で測定時に、例として３０°未満、例として２４°未満、例えば２０°未満である場合に相対的に高くなる。したがって、本明細書に記載の塗装組成物の臨界表面張力は、相対的に高く、例として６０ｍＮ／ｍ超、例えば６５ｍＮ／ｍ超、例として７０ｍＮ／ｍ超となる。
【０１１５】
第２の被膜は、バインダマトリクスの一部として、親水性オリゴマ／ポリマ部分を含むか、若しくは第２の被膜が１つ以上の親水性変性ポリシロキサン油を含んでよく、又は第２の被膜は、バインダマトリクスの一部として、親水性オリゴマ／ポリマ部分をと同時に、１つ以上の親水性変性ポリシロキサン油を含んでもよいことを理解されたい。
【０１１６】
バインダマトリクスの親水性変性
一変形例において、バインダマトリクスは、その一部として、親水性オリゴマ／ポリマ部分を含んでいる。任意の親水性オリゴマ／ポリマ部分は、好ましくは、バインダマトリクスの１〜３０重量％、例として２〜２５重量％、例えば１〜２０重量％を構成する。
【０１１７】
当然ながら、ポリシロキサン系バインダマトリクスに含まれる親水性オリゴマ／ポリマ部分は、非ケイ素由来となる。
【０１１８】
一実施形態において、バインダは、下記一般式（１）により表される硬化性ジオルガノポリシロキサンを含む。
【０１１９】
【化２】
2019202543.tif 000003
【０１２０】
ここで、Ａ１は、それぞれ独立して、ヒドロキシル基、加水分解性基、及び他の官能基、例えばアミン又はエポキシから選択され、Ａ２は、それぞれ独立して、アルキル、アリール、アルケニル、及び加水分解性基から選択され、Ａ３及びＡ４は、それぞれ独立して、アルキル、アリール、アルケニル、及び親水性基、例えばポリオキシアルキレン基から選択され、Ａ３及び／又はＡ４が親水性基、例えばポリオキシアルキレン基である場合、このような基は、Ｃ２−５アルキレンリンカを介してケイ素原子に結合してよく、ａ＝１〜２５，０００、ｂ＝１〜２，５００であり、ａ＋ｂは、少なくとも５である。
【０１２１】
他の一実施形態において、バインダは、下記一般式（１ｘ）により表される硬化性ジオルガノポリシロキサンを含む。
【０１２２】
【化３】
2019202543.tif 000004
【０１２３】
ここで、Ａ１、Ａ２、Ａ３、Ａ４、ａ、及びｂは、それぞれ式（１）の通りであり、Ａ５は、それぞれ独立して、酸素又は炭素数２〜５のアルキル基から選択される。
【０１２４】
他の実施形態において、ポリシロキサンバインダは、以下に示すように、側鎖（ペンダント親水性基）としてグラフト化された親水性オリゴマ／ポリマ部分を有し、水酸化物機能性ポリシロキサンと不飽和基（−ＣＨ＝ＣＨ２）、例えばアリル基又はビニル基等を含む親水性成分との間における、白金等のヒドロシリル化触媒の存在下での、式（１ｃ）によるヒドロシリル化反応により調製可能であり、親水性化合物の例は、アリル末端ポリ（エチレングリコール）である。合成は、６０〜１５０℃の高温で行われる。ポリマを硬化性にするためには、加水分解性基、又は他の形の反応性を有する基、例えばビニルトリメトキシシランにより、ポリマを官能化する必要がある。反応は、親水性化合物をポリシロキサンにグラフト化する際と同じ原理に従うもので、式（１ｂ）に示されており、官能化は、必ずでは無いが、親水性基の結合前に実施し得る。
【０１２５】
反応（１ｂ）の結果として生じたバインダは、親水性成分、例えば式（１ｃ）に示したポリ（エチレングリコール）モノアリルエーテルにより更に変性され、親水性オリゴマ／ポリマ部分により変性された硬化性ポリシロキサンが生じる。
【０１２６】
【化４】
2019202543.tif 000005
【０１２７】
【化５】
2019202543.tif 000006
【０１２８】
得られたバインダは、そのまま使用すること、又は（式１に示した一般式の）硬化性ジオルガノシロキサンと組み合わせて使用することができる。前述したように、ポリ（エチレングリコール）以外の親水性ポリマも、ポリシロキサンを親水性にする上で有用となる。
【０１２９】
ポリシロキサンに加水分解性シランをグラフト化する前に（即ち、式（１ｂ）及び（１ｃ）に記載の合成と逆の順序で）、ポリシロキサンに親水性ペンダント部分をグラフト化することも可能である。
【０１３０】
したがって、興味深い一実施形態において、ポリシロキサン系バインダマトリクスを含む硬化塗膜は、その一部として  ペンダント親水性オリゴマ／ポリマ部分を含んでいる。
【０１３１】
「ペンダント」という表現は、親水性オリゴマ／ポリマ部分が、非末端位置でポリシロキサン骨格に結合され、このような部分が一端でのみ結合されるため、ペンダント親水性オリゴマ／ポリマがポリシロキサン骨格（マトリクス）に対する「グラフト」を形成することを意味する。これは、「分岐」と呼ばれる場合もある。
【０１３２】
ペンダント親水性オリゴマ／ポリマ部分は、遊離末端に官能（非反応性）基、例えば、殺生物効果等を示す基を、原則として遊離末端に有してもよい。しかしながら、多くの実施態様において、親水性オリゴマ／ポリマ部分は、このような官能基を有しておらず、天然型のオリゴマ／ポリマ形態であり、アルキル基等、又は場合によってはヒドロキシル基により、エンドキャップされる場合があり、或いはメトキシ末端となる。
【０１３３】
バインダの他の変形例は、ポリシロキサン（Ａ）と、ポリ（オキシアルキレン）等の親水性ポリマ（Ｂ）のＡ−Ｂ−Ａ共重合体である。ポリマの構造の例は、式（１ｄ）に示している。この変形例において、ポリオキシアルキレン等の親水性を有するポリマの単位は、ポリシロキサン骨格に導入され、交互ブロック共重合体を形成する。バインダ中にオキシアルキレン基などの親水性基を導入することにより、参考文献ＷＯ２００８／１３２１９６に記載されているように、バインダの親水性を増加させ得る。バインダは、単独で、或いは組み合わせて用いることが可能であり、共重合体の構造は、Ａ−Ｂ−Ａ及びＢ−Ａ−Ｂにすることができる。Ｂ−Ａ−Ｂの場合、ペンダント硬化性官能基が必要となり、これは、ケイ素部分の末端基が親水性ポリマによりブロックされるためである。
【０１３４】
【化６】
2019202543.tif 000007
【０１３５】
他の変形例において、親水性成分は、アリル基又はビニル基等の少なくとも１つの不飽和基（−ＣＨ＝ＣＨ２）を含有するポリオキシアルキレン化合物を、ヒドリド基、例えばＨＳｉ(Ｒ＊)３基を有するシランであって、Ｒ＊がそれぞれ独立して、Ｃ１−４アルキルおよびＣ１−４アルコキシ（例えば、メチル、エチル、プロピル、ブチル、メトキシ、エトキシ、プロポキシ、及びブトキシ）から選択され、少なくとも１つがＣ１−４アルコキシであるもの、例えばトリメトキシシラン、トリエトキシシラン、又はメチルジメトキシシラン等により、硬化性ポリ（オキシアルキレン）を生じる白金等のヒドロシリル化触媒の存在下で、ヒドロシリル化することにより得られる。反応は６０〜１５０℃の高温で行われる。合成は、式（１ｅ）に示している。ポリマは、成分（ｉ）（式１）等と組み合わせて用いられる。有用なシランの他の例には、限定では無く、トリエトキシシラン、トリプロポキシシラン、ｔｅｒｔ−ブチルジエトキシシランが含まれる。
【０１３６】
【化７】
2019202543.tif 000008
（1ｇ）
【０１３７】
１変形例において、親水性は、式（２ａ）に表される一般型等の親水性シランを用いることにより取得し得る（又は、前節で述べたようにバインダー（ｉ）に親水性基を組み込むことにより得られる親水性に追加し得る）。親水性シランは、バインダ成分（式（１）又は（１ｅ））内のシラノール又は加水分解性基と反応することにより、親水性成分が組み込まれる。
【０１３８】
【化８】
2019202543.tif 000009
【０１３９】
ここで、
Ｒは、それぞれ独立して、炭素数１〜６の非置換又は置換１価炭化水素基又は加水分解性基を表し、
Ｘは、それぞれ独立して、加水分解性基を表し、
Ｒ２は、それぞれ独立して、−Ｈ、Ｃ１−４アルキル（例えば、−ＣＨ３、−ＣＨ２ＣＨ３、−ＣＨ２ＣＨ２ＣＨ３、−ＣＨ（ＣＨ３）２、−ＣＨ２ＣＨ２ＣＨ２ＣＨ３）、フェニル（−Ｃ６Ｈ５）、及びＣ１−４アルキルカルボニル（例えば、−Ｃ（＝Ｏ）ＣＨ３、−Ｃ（＝Ｏ）ＣＨ２ＣＨ３、及び−Ｃ（＝Ｏ）ＣＨ２ＣＨ２ＣＨ３）、特に、−Ｈ及びメチルから選択され、
Ｒ３は、それぞれ独立して、Ｃ２−５アルキレン（例えば、−ＣＨ２ＣＨ２−、−ＣＨ２ＣＨ（ＣＨ３）−、ＣＨ２ＣＨ２ＣＨ２−、−ＣＨ２ＣＨ２ＣＨ２ＣＨ２−、−ＣＨ２ＣＨ（ＣＨ２ＣＨ３）−）、アリーレン（例えば、１，４−フェニレン）、及びアリール（例えば、１−フェニルエチレン）により置換されたＣ２−５アルキレン、特にＣ２−５アルキレン、例えば−ＣＨ２ＣＨ２−及び−ＣＨ２ＣＨ（ＣＨ３）−）から選択され、
ｐは、０〜５０、
ａは、０〜２、
ｚは、１〜３である。
【０１４０】
オキシアルキレン単位をオルガノポリシロキサンに導入することにより、バインダの親水性は、特にエチレンオキシド型−［ＣＨ２ＣＨ２−Ｏ］−が用いられるときに増加する。
【０１４１】
他の実施形態において、バインダの親水性変性は、Ａ−Ｂ−Ａ変性（上述）と、ペンダント親水性オリゴマ／ポリマ部分との両方から成る。
【０１４２】
親水性オリゴマ／ポリマ部分は、ポリシロキサン系バインダマトリクスの部分を構成し、即ち、この部分は、バインダマトリクスに共有結合的に組み込まれることを理解されたい。また、形成される共有結合（群）は、非加水分解性であることが好ましいことを理解されたい。
【０１４３】
当然ながら、ポリシロキサン系バインダマトリクスに含まれる親水性オリゴマ／ポリマ部分は、非ケイ素由来であることを理解されたい。
【０１４４】
適切な親水性オリゴマ／ポリマ部分は、ポリ（ビニルピロリドン）、ポリ［Ｎ−（２−ヒドロキシプロピル）メタクリルアミド］、ポリ（Ｎ，Ｎ−ｄｉメタクリルアミド）、ポリ（アクリル酸）、ポリ（グリセロール）、ポリＨＥＭＡ、多糖類、ポリ（ビニルアルコール）、ポリケトン、ポリ（アルデヒドグルロネート）、ポリビニルアミン、ポリカプロラクトン、ポリ（ビニルアセテート）、ポリ（エチレングリコール）等のポリオキシアルキレン、ポリ（プロピレングリコール）、ポリ（２−メチル−２−オキサゾリン）等に上述した共重合体を含めたものから選択される。親水性は、ポリオキシアルキレン部分による変性により得られることが好ましい。
【０１４５】
上述した親水性オリゴマ／ポリマのポリシロキサンポリマ骨格への組み込みは、一般に結合基により行われる。結合基は、２個の相互反応官能基の反応の生成物として理解され、ポリシロキサン骨格上に１個の官能基があり、親水性オリゴマ／ポリマ上に１個がある。例えば、アミン結合基は、例えば、限定では無いが、グリシジルエーテルの１級又は２級アミンとの反応の結果である。親水性オリゴマ／ポリマとポリシロキサン骨格との間での有用な結合基の例には、アミン基、エーテル基、アミド基、１，２，３−トリアゾール、Ｃ−Ｃ結合、Ｃ−Ｃ二重結合、Ｃ−Ｃ三重結合、Ｓｉ−Ｃ結合、Ｃ−Ｓ結合、Ｓ−Ｓ結合、ウレタン基、ウレア基がある。最も好適な結合基は、白金により触媒されるヒドロシリル化反応により調製されたＳｉ−Ｃ結合であり、ここで、ポリシロキサン骨格上の官能基は、ヒドリド基、親水性オリゴマ／ポリマ上の官能基は、アリル基である。
【０１４６】
一部の実施形態において、親水性オリゴマ／ポリマ部分は、恒久的にバインダマトリクスの親水性に寄与することが好ましい。したがって、こうした実施形態において、親水性オリゴマ／ポリマ部分は、海水中で加水分解性となる結合を有しないことが好ましい。したがって、親水性オリゴマ／ポリマ部分は、エステル結合又は酸無水物結合を含まないことが好ましい。
【０１４７】
本発明に関連して、オリゴマ／ポリマ部分は、少なくとも３個の反復単位、例えば少なくとも５個の反復単位を包含するものとして理解される。一般に、変性に用いられるオリゴマ／ポリマ部分は、３〜１，０００個の反復単位、例えば３〜２００個、又は５〜１５０個、又は５〜１００個、又は１０〜８０個、又は５〜２０個の反復単位を含む。
【０１４８】
一部の好適な実施形態において、親水性オリゴマ／ポリマ部分（即ち、バインダマトリクスに組み込まれるオリゴマ又はポリマ基）の数平均分子量（Ｍｎ）は、１００〜５０，０００ｇ／ｍｏｌの範囲、例えば１００〜３０，０００ｇ／ｍｏｌの範囲、特に１５０〜２０，０００ｇ／ｍｏｌの範囲、又は２００〜１０，０００ｇ／ｍｏｌの範囲内である。
【０１４９】
本発明の説明及び特許請求の範囲において、「親水性オリゴマ／ポリマ部分」、「親水性  ポリマ部分」、及び同様の用語は、オリゴマ又はポリマの部分が、それら自体において（即ち、個別の部分として表される時に）、２５℃の脱塩水において少なくとも１％（ｗ／ｗ）の溶解度を有することを意味するものである。
【０１５０】
上述したポリシロキサン系バインダが、その内部に、バインダマトリクスの一部として、親水性オリゴマ／ポリマ部分により変性された１つ以上のポリシロキサン成分を含んでいることを特徴とする場合、こうしたポリシロキサン成分は、他のポリシロキサン成分及び架橋剤との反応時に、バインダ系に親水性をもたらす。或いは、ポリシロキサンバインダ又は親水性オリゴマ／ポリマ部分と反応して非加水分解性結合を形成することを可能にする反応性シランにより官能化された親水性オリゴマ／ポリマ部分を用いてもよい。
【０１５１】
ポリシロキサン成分は、Ｓｉ−ＯＨ基といったケイ素反応基、Ｓｉ−ＯＲ（アルコキシ、オキシム、アセトキシ等）基といった加水分解性基等を含み、ポリシロキサン系バインダ系の他の構成要素との反応を促進する必要がある。
【０１５２】
上記の現在好適な一実施形態において、親水性オリゴマ／ポリマ部分は、ポリ（オキシアルキレン）部分である。
【０１５３】
親水性変性ポリシロキサン油
他の変形例（上述した「バインダマトリクスの親水性変性」に関する段落において言及した第１の変形例と組み合わせ得る）において、第２の被膜は、更に、親水性変性ポリシロキサン油、即ち、ポリシロキサン系バインダマトリクスとの共有結合を形成しない成分を含み得る。親水性変性ポリシロキサン油は、同じ分子に親水性及び親油性基が含有されるため、界面活性剤及び乳化剤として広く用いられている。上述したポリシロキサン成分とは対照的に、親水性変性ポリシロキサン油は、バインダ（又はバインダ成分）又は架橋剤（存在する場合）との反応が可能な基を含まないように選択され、したがって、親水性変性ポリシロキサン油は、特にバインダ成分に関して、非反応性となるようにする。特に、親水性変性ポリシロキサン油は、Ｓｉ−ＯＨ基のようなケイ素反応基、Ｓｉ−ＯＲ（アルコキシ、オキシム、アセトキシ等）基のような加水分解性基等を全く含まず、ポリシロキサン系バインダ系との反応を避けるようにする。
【０１５４】
非反応性親水性変性ポリシロキサン油は、一般に、極性及び／又は水素結合が可能な非イオン性オリゴマ又はポリマ基の添加により変性し、他の極性溶媒、特に、水、又は他の極性オリゴマ又はポリマ基との相互作用を高める。こうした基の例には、アミド（例えば、ポリ（ビニルピロリドン）、ポリ［Ｎ−（２−ヒドロキシプロピル）メタクリルアミド］）、ポリ（Ｎ，Ｎ−ジメタクリルアミド）、酸（例えば、ポリ（アクリル酸））、アルコール（例えば、ポリ（グリセロール）、ポリＨＥＭＡ、多糖類、ポリ（ビニルアルコール））、ケトン（ポリケトン）、アルデヒド（例えば、ポリ（アルデヒドグルロネート）、アミン（例えば、ポリビニルアミン）、エステル（例えば、ポリカプロラクトン、ポリ（ビニルアセテート））、エーテル（例えば、ポリ（エチレングリコール）、ポリ（プロピレングリコール）のようなポリオキシアルキレン）、イミド（例えば、ポリ（２−メチル−２−オキサゾリン））等であり、上述した共重合体が含まれる。親水性は、ポリオキシアルキレン基による変性により得られることが好ましい。
【０１５５】
好適な実施形態において、基は、エーテル（例えば、ポリ（エチレングリコール）、ポリ（プロピレングリコール）のようなポリオキシアルキレン）、イミド（例えば、ポリ（２−メチル−２−オキサゾリン））から選択される。
【０１５６】
上と同様に、ポリシロキサン油が変性される親水性オリゴマ／ポリマ部分は、非ケイ素由来であることを理解されたい。好ましくは、上述した「オリゴマ」及び「ポリマ」は、少なくとも３個の反復単位、例えば少なくとも５個の反復単位を含む。多くの興味深い実施形態において、オリゴマ又はポリマは、３〜１，０００個の反復単位、例えば３〜２００個、又は５〜１５０個、又は５〜１００個の反復単位を含む。他の興味深い実施形態において、オリゴマ又はポリマは、３〜３０個の反復単位、例えば３〜２０個の反復単位、例えば３〜１５個、又は４〜１２個の反復単位を含む。他の興味深い実施形態において、オリゴマ又はポリマは、６〜２０個の反復単位、例えば８〜１５個の反復単位を含む。
【０１５７】
一部の好適な実施形態において、親水性基（即ち、オリゴマ又はポリマ基）の数平均分子量（Ｍｎ）は、１００〜５０，０００ｇ／ｍｏｌの範囲、例えば１００〜３０，０００ｇ／ｍｏｌの範囲、特に２００〜２０，０００ｇ／ｍｏｌの範囲、又は２００〜１０，０００ｇ／ｍｏｌの範囲である。
【０１５８】
他の興味深い実施形態において、親水性基の数平均分子量（Ｍｎ）は、２００〜５，０００ｇ／ｍｏｌ、例えば２００〜２，５００ｇ／ｍｏｌ、又は３００〜１，０００ｇ／ｍｏｌの範囲である。
【０１５９】
本発明の説明及び特許請求の範囲において、「親水性変性ポリシロキサン油」に関連する「親水性変性」という用語は、ポリシロキサンが変性されるオリゴマ又はポリマ基が、それら自体において（即ち、個別の部分として表される時に）、２５℃の脱塩水において少なくとも１％（ｗ／ｗ）の溶解度を有することを意味するものである。
【０１６０】
特に興味深いものは、親水性部分の相対重量が親水性変性ポリシロキサン油の総重量の１％以上（例えば、１〜９０％）、例えば５％以上（例えば、５〜８０％）、特に１０％以上（例えば、１０〜７０％）となる親水性変性ポリシロキサン油である。
【０１６１】
一実施形態において、親水性部分の相対重量は、親水性変性ポリシロキサン油の総重量の２５〜６０％、例えば３０〜５０％の範囲である。
【０１６２】
好適な実施形態において、親水性変性ポリシロキサン油（存在する場合）の数平均分子量（Ｍｎ）は、１００〜１００，０００ｇ／ｍｏｌの範囲、例えば２５０〜７５，０００ｇ／ｍｏｌの範囲、特に５００〜５０，０００ｇ／ｍｏｌの範囲である。
【０１６３】
他の実施形態において、親水性変性ポリシロキサン油（存在する場合）の数平均分子量（Ｍｎ）は、５００〜２０，０００ｇ／ｍｏｌ、例えば１，０００〜１０，０００ｇ／ｍｏｌ、又は１，０００〜７，５００ｇ／ｍｏｌ、又は１，５００〜５，０００ｇ／ｍｏｌの範囲である。
【０１６４】
親水性変性ポリシロキサン油（存在する場合）の粘度が、１０〜２０，０００ｍＰａ・ｓの範囲、例えば２０〜１０，０００ｍＰａ・ｓの範囲、特に４０〜５，０００ｍＰａ・ｓの範囲である場合も好ましい。
【０１６５】
親水性変性ポリシロキサン油は、１つ以上の酵素の利用可能性の制御及び／又は任意の殺生物剤の浸出の制御、並びに湿潤塗料中の酵素の分布のために利用し得る。
【０１６６】
現在好適な実施形態において、親水性変性ポリシロキサン油は、ポリ（オキシアルキレン）変性ポリシロキサンである。
【０１６７】
その一変形例において、ポリ（オキシアルキレン）変性ポリシロキサン油は、ポリ（オキシアルキレン）鎖がグラフト化されたポリシロキサンである。こうした親水性変性ポリシロキサン油の構造の例示的な例は、式（Ａ）である。
【０１６８】
【化９】
2019202543.tif 000010
【０１６９】
ここで
Ｒ１は、それぞれ独立して、Ｃ１−５アルキル（直鎖又は分岐炭化水素基を含む）及びアリール（例えば、フェニル（−Ｃ６Ｈ５））、特にメチルから選択され、
Ｒ２は、それぞれ独立して、−Ｈ、Ｃ１−４アルキル（例えば、−ＣＨ３、−ＣＨ２ＣＨ３、−ＣＨ２ＣＨ２ＣＨ３、−ＣＨ（ＣＨ３）２、−ＣＨ２ＣＨ２ＣＨ２ＣＨ３）、フェニル（−Ｃ６Ｈ５）、及びＣ１−４アルキルカルボニル（例えば、−Ｃ（＝Ｏ）ＣＨ３、−Ｃ（＝Ｏ）ＣＨ２ＣＨ３、及び−Ｃ（＝Ｏ）ＣＨ２ＣＨ２ＣＨ３）、特に−Ｈ及びメチルから選択され、
Ｒ３は、それぞれ独立して、Ｃ２−５アルキレン（例えば、−ＣＨ２ＣＨ２−、−ＣＨ２ＣＨ（ＣＨ３）−、−ＣＨ２ＣＨ２ＣＨ２−、−ＣＨ２ＣＨ２ＣＨ２ＣＨ２−、−ＣＨ２ＣＨ（ＣＨ２ＣＨ３）−）、アリーレン（例えば、１，４−フェニレン）、及びアリール（例えば、１−フェニルエチレン）により置換されたＣ２−５アルキレン、特に、−ＣＨ２ＣＨ２−及び−ＣＨ２ＣＨ（ＣＨ３）−等のＣ２−５アルキレンから選択され、
ｘは、０〜２５００、ｙは、１〜１００、ｘ＋ｙは、１〜２０００であり、
ｎは、０〜５０、ｍは、０〜５０、ｍ＋ｎは、１〜５０である。
【０１７０】
上記式（Ａ）の具体的な一実施形態において、ｘ＋ｙは、２５未満、例えば２０未満、又は１５未満である。他の具体的な実施形態において、ｘ＋ｙは、３〜３０個の反復単位、例えば３〜２０個の反復単位、例えば３〜１５個、又は４〜１２個の反復単位を含む。他の興味深い実施形態において、ｘ＋ｙは、６〜２０個の反復単位、例えば８〜１５個の反復単位を含む。
【０１７１】
この種の市販の親水性変性ポリシロキサン油は、ＤＣ５１０３（Ｄｏｗ  Ｃｏｒｎｉｎｇ）、ＤＣ  Ｑ２−５０９７（Ｄｏｗ  Ｃｏｒｎｉｎｇ）、及びＤＣ１９３（Ｄｏｗ  Ｃｏｒｎｉｎｇ）である。
【０１７２】
他の変形例において、ポリ（オキシアルキレン）変性ポリシロキサン油は、骨格にポリ（オキシアルキレン）鎖を組み込んだポリシロキサンである。こうした親水性変性ポリシロキサン油の構造の例示的な例は、式（Ｂ）である、
【０１７３】
【化１０】
2019202543.tif 000011
【０１７４】
ここで、
Ｒ１は、それぞれ独立して、Ｃ１−５アルキル（直鎖又は分岐炭化水素基を含む）及びアリール（例えば、フェニル（−Ｃ６Ｈ５））、特にメチルから選択され、
Ｒ２は、それぞれ独立して、−Ｈ、Ｃ１−４アルキル（例えば、−ＣＨ３、−ＣＨ２ＣＨ３、−ＣＨ２ＣＨ２ＣＨ３、−ＣＨ（ＣＨ３）２、−ＣＨ２ＣＨ２ＣＨ２ＣＨ３）、フェニル（  Ｃ６Ｈ５）、及びＣ１−４アルキルカルボニル（例えば、−Ｃ（＝Ｏ）ＣＨ３、−Ｃ（＝Ｏ）ＣＨ２ＣＨ３、及び−Ｃ（＝Ｏ）ＣＨ２ＣＨ２ＣＨ３）、特に−Ｈ及びメチルから選択され、
Ｒ３は、それぞれ独立して、Ｃ２−５アルキレン（例えば、−ＣＨ２ＣＨ２−、−ＣＨ２ＣＨ（ＣＨ３）、−ＣＨ２ＣＨ２ＣＨ２−、−ＣＨ２ＣＨ２ＣＨ２ＣＨ２−、−ＣＨ２ＣＨ（ＣＨ２ＣＨ３）−）、アリーレン（例えば、１，４−フェニレン）、及びアリール（例えば、１−フェニルエチレン）により置換されたＣ２−５アルキレン、特に、−ＣＨ２ＣＨ２−及び−ＣＨ２ＣＨ（ＣＨ３）−等のＣ２−５アルキレンから選択され、
ｘは、０〜２５００であり、
ｎは、０〜５０、ｍは、０〜５０、ｍ＋ｎは、１〜５０である。
【０１７５】
上記式（Ｂ）の一実施形態において、ｎ＋ｍは、３〜３０個の反復単位、例えば３〜２０個の反復単位、例えば３〜１５個、又は４〜１２個の反復単位を含む。他の興味深い実施形態において、ｎ＋ｍは、６〜２０個の反復単位、例えば８〜１５個の反復単位を含む。
【０１７６】
上記式（Ｂ）の一実施形態において、ｘは、３〜１，０００個の反復単位、例えば３〜２００個、又は５〜１５０個、又は５〜１００個の反復単位、例えば、１〜５０個の反復単位を含む。他の興味深い実施形態において、ｘは、３〜３０個の反復単位、例えば３〜２０個の反復単位、例えば３〜１５個、又は４〜１２個の反復単位を含む。他の興味深い実施形態において、ｘは、６〜２０個の反復単位、例えば８〜１５個の反復単位を含む。
【０１７７】
上記式（Ｂ）の一実施形態において、ｎ＋ｍ＋ｘは、３〜３０個の反復単位、例えば３〜２０個の反復単位、例えば３〜１５個、又は４〜１２個の反復単位を含む。他の興味深い実施形態において、ｎ＋ｍ＋ｘは、６〜２０個の反復単位、例えば８〜２５個の反復単位、例えば８〜１５個の反復単位を含む。
【０１７８】
この種の市販の親水性変性ポリシロキサン油は、ＤＣ  Ｑ４−３６６９（Ｄｏｗ  Ｃｏｒｎｉｎｇ）、ＤＣ  Ｑ４−３６６７（Ｄｏｗ  Ｃｏｒｎｉｎｇ）、及びＤＣ２−８６９２である。
【０１７９】
他の変形例において、ポリ（オキシアルキレン）変性ポリシロキサン油は、骨格にポリオキシアルキレン鎖を組み込むと共に、ポリオキシアルキレンがグラフト化されたポリシロキサンである。こうした親水性変性ポリシロキサン油の構造の例示的な例は、式（Ｃ）である。
【０１８０】
【化１１】
2019202543.tif 000012
【０１８１】
ここで、
Ｒ１は、それぞれ独立して、Ｃ１−５アルキル（直鎖又は分岐炭化水素基を含む）及びアリール（例えば、フェニル（−Ｃ６Ｈ５））、特にメチルから選択され、
Ｒ２は、それぞれ独立して、−Ｈ、Ｃ１−４アルキル（例えば、−ＣＨ３、−ＣＨ２ＣＨ３、−ＣＨ２ＣＨ２ＣＨ３、−ＣＨ（ＣＨ３）２、−ＣＨ２ＣＨ２ＣＨ２ＣＨ３）、フェニル（−Ｃ６Ｈ５）、及びＣ１−４アルキルカルボニル（例えば、−Ｃ（＝Ｏ）ＣＨ３、−Ｃ（＝Ｏ）ＣＨ２ＣＨ３、及び−Ｃ（＝Ｏ）ＣＨ２ＣＨ２ＣＨ３）、特に−Ｈ及びメチルから選択され、
Ｒ３は、それぞれ独立して、Ｃ２−５アルキレン（例えば、−ＣＨ２ＣＨ２−、−ＣＨ２ＣＨ（ＣＨ３）−、−ＣＨ２ＣＨ２ＣＨ２−、−ＣＨ２ＣＨ２ＣＨ２ＣＨ２−、−ＣＨ２ＣＨ（ＣＨ２ＣＨ３）−）、アリーレン（例えば、１，４−フェニレン）、及びアリール（例えば、１−フェニルエチレン）により置換されたＣ２−５アルキレン、特に−ＣＨ２ＣＨ２−及び−ＣＨ２ＣＨ（ＣＨ３）−等のＣ２−５アルキレンから選択され、
ｘは、０〜２５００、ｙは、１〜１００、ｘ＋ｙは、１〜２０００であり、
ｋは、０〜５０、ｌは、０〜５０、ｋ＋ｌは、１〜５０であり、
ｎは、０〜５０、ｍは、０〜５０、ｍ＋ｎは、１〜５０である。
【０１８２】
上記構造（Ａ）、（Ｂ）、及び（Ｃ）において、−ＣＨ２ＣＨ（ＣＨ３）−、−ＣＨ２ＣＨ（ＣＨ２ＣＨ３）−基等は、可能な２つの配向の何れで存在してもよい。同様に、ｘ及びｙ回存在するセグメントは、一般に、ポリシロキサン構造内でランダムに分布するか、ブロックとして分布することを理解されたい。
【０１８３】
これらの実施形態及び変形において、ポリ（オキシアルキレン）は、好ましくはポリオキシエチレン、ポリオキシプロピレン及びポリ（オキシエチレン−ｃｏ−オキシプロピレン）から選択され、これらはポリ（エチレングリコール）、ポリ（プロピレングリコール）、及びポリ（エチレングリコール−ｃｏ−プロピレングリコール）と呼ばれる場合がある。したがって、上記構造（Ａ）、（Ｂ）、及び（Ｃ）において、２個の酸素原子をつなぐＲ３は、好ましくは、それぞれ−ＣＨ２ＣＨ２−及び−ＣＨ２ＣＨ（ＣＨ３）−から選択され、ケイ素原子及び酸素原子をつなぐＲ３は、好ましくは、それぞれＣ２−５アルキルから選択される。
【０１８４】
１つ以上の非反応性親水性変性ポリシロキサン油は、存在する場合、種類が異なってよく、例えば、上述した２つ以上の種類のものであってよいことを理解されたい。
上記式（Ｃ）の一実施形態において、ｎ＋ｍは、３〜３０個の反復単位、例えば３〜２０個の反復単位、例えば３〜１５個、又は４〜１２個の反復単位を含む。他の興味深い実施形態において、ｎ＋ｍは、６〜２０個の反復単位、例えば８〜１５個の反復単位を含む。
【０１８５】
上記式（Ｃ）の一実施形態において、ｘは、３〜１，０００個の反復単位、例えば３〜２００個、又は５〜１５０個、又は５〜１００個の反復単位、例えば、１〜５０個の反復単位を含む。他の興味深い実施形態において、ｘは、３〜３０個の反復単位、例えば３〜２０個の反復単位、例えば３〜１５個、又は４〜１２個の反復単位を含む。他の興味深い実施形態において、ｘは、６〜２０個の反復単位、例えば８〜１５個の反復単位を含む。
【０１８６】
上記式（Ｃ）の一実施形態において、ｙは、３〜１，０００個の反復単位、例えば３〜２００個、又は５〜１５０個、又は５〜１００個の反復単位、例えば、１〜５０個の反復単位を含む。他の興味深い実施形態において、ｙは、３〜３０個の反復単位、例えば３〜２０個の反復単位、例えば３〜１５個、又は４〜１２個の反復単位を含む。他の興味深い実施形態において、ｙは、６〜２０個の反復単位、例えば８〜１５個の反復単位を含む。
【０１８７】
他の実施形態において、親水性変性ポリシロキサン油は、フッ素化ポリマ又はオリゴマを含まない。
【０１８８】
特定の実施形態において、本発明による非反応性親水性変性ポリシロキサン油は、芳香族置換基を含まない。
【０１８９】
存在する場合、１つ以上の親水性変性ポリシロキサン油は、一般に、塗装組成物（及び硬化被膜）において、乾燥重量で０．０１〜２０％、例えば、０．０５〜１０％の量で含まれる。特定の実施形態において、１つ以上の親水性変性ポリシロキサン油は、乾燥重量で塗装組成物／硬化被膜の０．０５〜７％、例えば、乾燥重量で０．１〜５％、特に、乾燥重量で０．５〜３％を構成する。他の特定の実施形態において、１つ以上の親水性変性ポリシロキサン油は、乾燥重量で塗装組成物／硬化被膜の１〜１０％、例えば、乾燥重量で２〜９％、特に、乾燥重量で２〜７％、又は乾燥重量で３〜７％、又は乾燥重量で３〜５％、又は乾燥重量で４〜８％を構成する。
【０１９０】
硬化した第２の被膜の実施形態
興味深い一実施形態において、硬化した第２の被膜は、ペンダント親水性オリゴマ／ポリマ部分を一部として含んでいるポリシロキサン系バインダマトリクスを含む。
【０１９１】
他の実施形態において、第２の被膜は、５〜４５重量％、例えば１０〜４０重量％、又は１５〜４０重量％、又は２０〜３５重量％の親水性オリゴマ／ポリマ部分、例えば、ペンダント親水性オリゴマ／ポリマ部分を含むポリシロキサン系バインダマトリクスを含む。好ましくは、こうした親水性オリゴマ／ポリマ部分は、ポリオキシアルキレン基である。
【０１９２】
存在する場合、１つ以上の親水性変性ポリシロキサン油は、一般に、硬化被膜において乾燥重量で０．０１〜２０％、例えば、０．０５〜１０％の量で含まれる。特定の実施形態において、１つ以上の親水性変性ポリシロキサン油は、乾燥重量で塗装組成物／硬化被膜の０．０５〜７％、例えば、乾燥重量で０．１〜５％、特に、乾燥重量で０．５〜３％を構成する。
【０１９３】
他の興味深い実施形態において、硬化した第２の被膜は、１つ以上の親水性変性ポリシロキサン油を、硬化した第２の被膜の乾燥重量で０．５〜２０％、例えば乾燥重量で１〜１５％、又は２〜１０％、又は２〜７％の量で含む。
【０１９４】
一実施形態において、硬化した第２の被膜は、殺生物剤及び酵素から選択された、即ち、上記第１の被膜について記載した種類の、１つ以上の有効成分を含んでいてよい。
【０１９５】
他の実施形態において、上述した実施形態と組み合わせる可能性のあるものとして、第２の被膜のバインダマトリクスは、その一部として、親水性オリゴマ／ポリマ部分を含んでおり、且つ第２の被膜は、更に、１つ以上の親水性変性ポリシロキサン油を含む。
【０１９６】
そのため、一実施形態において、第２の被膜は、
５０重量％超がポリシロキサン部により表されるポリシロキサン系バインダマトリクスを、乾燥重量で４０〜９８％、例えば６０〜９５％と、
乾燥重量で０．１〜２０％、例えば１〜１０％の１つ以上の添加剤と、
乾燥重量で０〜２５％、例えば０．１〜１５％の１つ以上の顔料及びフィラーと、
乾燥重量で０．１〜２０％、例えば１〜１５％の１つ以上の親水性変性ポリシロキサン油と、を含む。
【０１９７】
他の実施形態において、第２の被膜は、
５０重量％超がポリシロキサン部により表され、その一部としてペンダント親水性オリゴマ／ポリマ部分を含んでいるポリシロキサン系バインダマトリクスを、乾燥重量で４０〜９８％、例えば６０〜９５％と、
乾燥重量で０．１〜２０％、例えば１〜１０％の１つ以上の添加剤と、
乾燥重量で０〜２５％、例えば０．１〜１５％の１つ以上の顔料及びフィラーと、を含む。
【０１９８】
他の実施形態において、第２の被膜は、
５〜４５重量％、例えば１０〜４０重量％又は１５〜４０重量％又は２０〜３５重量％が親水性オリゴマ／ポリマ部分により表されるポリシロキサン系バインダマトリクスを、乾燥重量で４０〜９８％、例えば６０〜９５％と、
乾燥重量で０．１〜２０％、例えば１〜１０％の１つ以上の添加剤と、
乾燥重量で０〜２０％、例えば０．１〜１５％の１つ以上の顔料及びフィラーと、
乾燥重量で０．１〜２０％、例えば１〜１５％の１つ以上の親水性変性ポリシロキサン油と、を含む。
【０１９９】
一変形例において、バインダマトリクスは、その一部として、ペンダント親水性オリゴマ／ポリマ部分を含む。
【０２００】
塗装組成物の調製
第１の被膜及び第２の被膜は、対応する塗装組成物、即ち、第１の塗装組成物及び第２の塗装組成物から調製される。
【０２０１】
こうした塗装組成物のそれぞれは、塗料製造分野において一般的に用いられる任意の適切な手法により調製し得る。したがって、様々な成分を、ミキサ、高速分散機、ボールミル、パールミル、粉砕機、３本ロールミル等を利用して混ぜ合わせてよい。塗装組成物は、一般に、使用直前に組み合わせて完全に混合するべき２成分又は３成分系として調製及び出荷される。本発明による塗料は、パトロンフィルタ、ワイヤギャップフィルタ、ウェッジワイヤフィルタ、メタルエッジフィルタ、ＥＧＬＭ  ｔｕｒｎｏｃｌｅａｎフィルタ（Ｃｕｎｏ）、ＤＥＬＴＡストレインフィルター（Ｃｕｎｏ）、及びＪｅｎａｇストレイナフィルタ（Ｊｅｎａｇ）を用いて、或いは振動濾過により、濾過し得る。適切な調製方法の例は、実施例に記載している。
【０２０２】
存在する場合、酵素は、チキソトロープ剤の粉砕及び活性化の後等、配合プロセスの非常に遅い段階に、他の塗料成分と混合することが好ましい。温度を比較的低く保つように注意する必要があり、より低い方が好ましく、必要があるとしても、配合物を高温に曝す時間を可能な限り短くする。一実施態様において、酵素は、塗布直前に添加される。
【０２０３】
本発明の方法において用いるべき塗装組成物は、一般的に、２種類以上の成分、例えば、１つ以上の反応性ポリシロキサンバインダを含む１種類の予混合物と１つ以上の架橋剤を含む１種類の予混合物との２種類の予備混合物を混合することにより調製される。塗装組成物という場合は、塗布の準備が為された混合済み塗装組成物であることを理解されたい。更に、乾燥重量での塗装組成物の％として記載される全ての量は、塗布の準備が為された混合済み塗装組成物の乾燥重量、即ち、溶媒（存在する場合）を除く重量での％である。
【０２０４】
発明の第２の選択的な態様
本発明は、更に、少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、殺生物剤及び酵素から選択された１つ以上の有効成分を含み、
ｂ）前記第１の被膜の前記バインダマトリクスは、その一部として、親水性オリゴマ／ポリマ部分を含んでおり、及び／又は前記第１の被膜は、更に、１つ以上の親水性変性ポリシロキサン油を含み、
ｃ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表される、汚損抑制塗装系に関する。
【０２０５】
第１の被膜及び第２の被膜のポリシロキサン系バインダマトリクスに関する全ての詳細は、バインダマトリクス、殺生物剤、酵素、親水性変性ポリシロキサン油、任意の触媒、任意の溶媒、添加剤、顔料及びフィラー等、並びに適切な調製方法に関する全ての詳細と同じく、上述した通りである。しかしながら、本発明の第２の選択的な態様における第２の被膜は、特に親水性である必要はないことに留意されたい。
【０２０６】
第１の被膜のバインダマトリクスがその一部として親水性オリゴマ／ポリマ部分を含んでいるという特徴に関する詳細は、上記「バインダマトリクスの親水性変性」の節を参照されたい。
【０２０７】
第１の被膜が更に、１つ以上の親水性変性ポリシロキサン油を含むという特徴に関する詳細は、上記「親水性変性ポリシロキサン油」の節を参照されたい。
【０２０８】
一変形例において、１つ以上の有効成分は、１つ以上の殺生物剤を含む。
他の変形例において、１つ以上の有効成分は、１つ以上の酵素を含む。
【０２０９】
発明の第３の選択的な態様
本発明は、更に、少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の酵素を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表される、汚損抑制塗装系に関する。
一実施形態において、第１の被膜は、更に、１つ以上の親水性変性ポリシロキサン油を含む（上記「親水性変性ポリシロキサン油」の節参照）。
【０２１０】
他の実施形態において、第１の被膜のバインダマトリクスは、その一部として、親水性オリゴマ／ポリマ部分を含んでいる（上記「バインダマトリクスの親水性変性」の節参照）。
したがって、本発明は、更に、硬化した第１の被膜を構築するための塗装組成物を提供し、前記組成物は、ポリシロキサン系バインダマトリクスと、１つ以上の触媒と、溶媒、添加剤、顔料及びフィラー、１つ以上の酵素、及びバインダマトリクスに含まれる親水性変性ポリシロキサン油及び／又は親水性オリゴマ／ポリマ部分から選択された１つ以上の材料とを含む。
【０２１１】
本発明は、更に、硬化した第１の被膜を構築するための塗装組成物を提供し、前記組成物は、ポリシロキサン系バインダマトリクスと、１つ以上の触媒と、溶媒、添加剤、顔料及びフィラー、及び１つ以上の酵素から選択された１つ以上の材料とを含むが、塗装組成物は、バインダマトリクスに含まれる親水性変性ポリシロキサン油及び／又は親水性オリゴマ／ポリマ部分を含まない。
【０２１２】
塗装組成物の成分の詳細は、上述している。
第１の被膜及び第２の被膜のポリシロキサン系バインダマトリクスに関する全ての詳細は、バインダマトリクス、酵素、親水性変性ポリシロキサン油、任意の触媒、任意の溶媒、添加剤、顔料及びフィラー等、並びに適切な調製方法に関する全ての詳細と同じく、上述した通りである。しかしながら、本発明の第２の選択的な態様における第２の被膜は、特に親水性である必要はないことに留意されたい。
【０２１３】
一変形例において、第１の被膜は、更に、１つ以上の殺生物剤を含む。任意の殺生物剤の種類及び含有量に関する詳細は、上記「第１の硬化被膜」、「殺生物剤」の節を参照されたい。
【０２１４】
発明の具体的な実施形態
本発明の一般的な態様に加え、本発明は、更に以下の具体的な実施形態に関する。
【０２１５】
発明の第１の選択的な態様の変形例
殺生物剤を第１の被膜に含め、親水性変性ポリシロキサン油を後続の被膜（群）に含めることにより、前記汚損抑制系の生物汚損に対する抵抗性は、第２の被膜が親水性油を含まない系と比較して向上すると考えられる。特定の理論に縛られることなく、最外塗装層の親水性変性ポリシロキサン油は、最外層を拡散中に殺生物剤を移動させると考えられる。
【０２１６】
少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の殺生物剤を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、前記第２の被膜は、更に、１つ以上の親水性変性ポリシロキサン油を含み、硬化した第２の被膜の平衡水接触角は、０°〜２７°の範囲である。
【０２１７】
この実施形態において、硬化した第２の被膜は、１つ以上の親水性変性ポリシロキサン油を、硬化した第２の被膜の乾燥重量で０．５〜２０％、例えば乾燥重量で１〜１５％、又は２〜１０％、又は２〜７％の量で含むことが好ましい。
【０２１８】
殺生物剤を第１の被膜に含め、親水性変性部分を有するバインダを後続被膜（群）に含めることにより、前記汚損抑制系の生物汚損に対する抵抗性は、第２の被膜が親水性変性バインダ部分を含まない系と比較して向上すると考えられる。特定の理論に縛られることなく、最外塗装層の親水性変性バインダ部分は、最外層を拡散中に殺生物剤を移動させると考えられる。
【０２１９】
少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の殺生物剤を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、前記第２の被膜の前記バインダマトリクスは、その一部として、親水性オリゴマ／ポリマ部分を含んでおり、硬化した第２の被膜平衡水接触角は０°〜２７°の範囲である。
【０２２０】
この実施形態において、前記第２の被膜のバインダマトリクスは、その一部として、ペンダント親水性オリゴマ／ポリマ部分、特に、ポリオキシアルキレン部分、例えばポリオキシエチレン部分を含んでいることが好ましい。更に、ペンダント親水性オリゴマ／ポリマ部分の量に関して、ポリシロキサン系バインダマトリクスは、５〜４５重量％、例えば１０〜４０重量％、又は１５〜４０重量％、又は２０〜３５重量％のペンダント親水性オリゴマ／ポリマ部分、特に、ポリオキシエチレン部分を含むことが好ましい。
【０２２１】
酵素を第１の被膜に含め、親水性変性ポリシロキサン油を後続の被膜（群）に含めることにより、前記汚損抑制系の生物汚損に対する抵抗性は、第２の被膜が親水性油を含まない系と比較して向上すると考えられる。特定の理論に縛られることなく、最外塗装層の親水性変性ポリシロキサン油は、最外層を拡散中に酵素を移動させると考えられる。
【０２２２】
少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の酵素を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、前記第２の被膜は、更に、１つ以上の親水性変性ポリシロキサン油を含み、硬化した第２の被膜の平衡水接触角は、０°〜２７°の範囲である。
【０２２３】
この実施形態において、硬化した第２の被膜は、１つ以上の親水性変性ポリシロキサン油を、硬化した第２の被膜の乾燥重量で０．５〜２０％、例えば乾燥重量で１〜１５％、又は２〜１０％、又は２〜７％の量で含むことが好ましい。
【０２２４】
酵素を第１の被膜に含め、親水性変性部分を有するバインダを後続被膜（群）に含めることにより、前記汚損抑制系の生物汚損に対する抵抗性は、第２の被膜が親水性変性バインダ部分を含まない系と比較して向上すると考えられる。特定の理論に縛られることなく、最外塗装層の親水性変性バインダ部分は、最外層を拡散中に酵素を移動させると考えられる。
【０２２５】
少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の酵素を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、前記第２の被膜の前記バインダマトリクスは、その一部として、親水性オリゴマ／ポリマ部分を含んでおり、硬化した第２の被膜の平衡水接触角は、０°〜２７°の範囲である。
【０２２６】
この実施形態において、前記第２の被膜のバインダマトリクスは、その一部として、ペンダント親水性オリゴマ／ポリマ部分、特に、ポリオキシアルキレン部分、例えばポリオキシエチレン部分を含んでいることが好ましい。更に、ペンダント親水性オリゴマ／ポリマ部分の量に関して、ポリシロキサン系バインダマトリクスは、５〜４５重量％、例として１０〜４０重量％、又は１５〜４０重量％、又は２０〜３５重量％のペンダント親水性オリゴマ／ポリマ部分、特に、ポリオキシエチレン部分を含むことが好ましい。
【０２２７】
発明の第２の選択的な態様の変形例
殺生物剤と（ｉ）バインダマトリクスの親水性変性及び／又は（ｉｉ）親水性変性ポリシロキサン油とを第１の被膜に含め、外側層に殺生物剤及び親水性バインダ変性及び／又は親水性変性ポリシロキサン油が存在しない、又は実質的に存在しない状態を保つことにより、前記汚損抑制系の生物汚損に対する抵抗性は、こうした親水性変性を第１の層が含まない系と比較して向上すると考えられる。特定の理論に縛られることなく、バインダマトリクスの親水性変性及び／又は親水性変性ポリシロキサン油は、第１の層における殺生物剤の拡散を促進するため、最外層により制御された状態の拡散により生じる殺生物剤の一定の放出速度を保つと考えられる。
【０２２８】
少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の殺生物剤を含み、
ｂ）前記第１の被膜の前記バインダマトリクスは、その一部として、親水性オリゴマ／ポリマ部分を含んでおり、及び／又は前記第１の被膜は、更に、１つ以上の親水性変性ポリシロキサン油を含み、
ｃ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表される。
【０２２９】
酵素と（ｉ）バインダマトリクスの親水性変性及び／又は（ｉｉ）親水性変性ポリシロキサン油とを第１の被膜に含め、外側層に酵素及び親水性バインダ変性及び／又は親水性変性ポリシロキサン油が存在しない、又は実質的に存在しない状態に保つことにより、前記汚損抑制系の生物汚損に対する抵抗性は、こうした親水性変性を第１の層が含まない系と比較して向上すると考えられる。特定の理論に縛られることなく、バインダマトリクスの親水性変性及び／又は親水性変性ポリシロキサン油は、第１の層における酵素の拡散を促進するため、最外層により制御された状態の拡散により生じる殺生物剤の一定の放出速度を保つと考えられる。
【０２３０】
少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の酵素を含み、
ｂ）前記第１の被膜の前記バインダマトリクスは、その一部として、親水性オリゴマ／ポリマ部分を含んでおり、及び／又は前記第１の被膜は、更に、１つ以上の親水性変性ポリシロキサン油を含み、
ｃ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表される。
【０２３１】
上述した２つの変形例の一実施形態において、硬化した第１の被膜は、１つ以上の親水性変性ポリシロキサン油を、硬化した第１の被膜の乾燥重量で０．５〜２０％、例えば乾燥重量で１〜１５％、又は２〜１０％、又は２〜７％の量で含むことが好ましい。
【０２３２】
上述した２つの変形例の他の実施形態において、前記第２の被膜のバインダマトリクスは、その一部として、ペンダント親水性オリゴマ／ポリマ部分、特に、ポリオキシアルキレン部分、例えばポリオキシエチレン部分を含んでいることが好ましい。更に、ペンダント親水性オリゴマ／ポリマ部分の量に関して、ポリシロキサン系バインダマトリクスは、５〜４５重量％、例えば１０〜４０重量％、又は１５〜４０重量％、又は２０〜３５重量％のペンダント親水性オリゴマ／ポリマ部分、特に、ポリオキシエチレン部分を含むことが好ましい。
【０２３３】
発明の第３の選択的な態様の変形例
酵素を第１の被膜に含め、外側層に酵素が存在しない、又は実質的に存在しない状態を保つことにより、前記汚損抑制系の生物汚損に対する抵抗性は、酵素を含む第１の被膜が存在しない系と比較して向上すると考えられる。特定の理論に縛られることなく、酵素は、外側層を介して徐々に拡散するため、長期間に亘り、酵素の放出を安定した状態に保つと考えられる。
【０２３４】
少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の酵素と、任意に１つ以上の親水性変性ポリシロキサン油とを含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表される。
【０２３５】
この変形例において、硬化した第１の被膜は、１つ以上の親水性変性ポリシロキサン油を、硬化した第２の被膜の乾燥重量で０．５〜２０％、例えば乾燥重量で１〜１５％、又は２〜１０％、又は２〜７％の量で含むことが好ましい。
【０２３６】
塗装組成物の塗布
本発明の塗装組成物は、一般に、基材の表面の少なくとも一部に塗布される。
「塗布」という用語は、塗料産業における通常の意味で用いられる。したがって、「塗布」は、例えば、ブラシ、ローラ、吹き付け、浸し塗り等、任意の従来の手段を用いて実施される。塗装組成物を「塗布」する商業的に最も興味深い方法は、吹き付けである。したがって、塗装組成物は、好ましくは吹き付け可能である。吹き付けは、当業者に既知である従来の吹き付け装置を用いて達成される。塗装は、一般に、５０〜６００μｍ、例として５０〜５００μｍ、例えば７５〜４００μｍ、又は２０〜１５０μｍ、又は３０〜１００μｍの乾燥膜厚で塗布される。
【０２３７】
更に、塗装組成物は、ＡＳＴＭ  Ｄ  ４４００−９９による垂れ抵抗性に関して（即ち、垂れることなく垂直な表面に適切な膜厚で塗布される能力に関して）、少なくとも７０μｍまで、例えば少なくとも２００μｍまで、好ましくは少なくとも４００μｍまで、及び特に少なくとも６００μｍまでの湿潤膜厚に対する垂れ抵抗性を示すことが好ましい。
【０２３８】
「基材の表面の少なくとも一部」という用語は、塗装組成物を表面の任意の一部に塗布し得ることを示す。多くの用途において、塗装組成物は、少なくとも、表面（例えば、船の胴体）が海水等の水に接触し得る基材（例えば、船舶）の一部に塗布される。
【０２３９】
「基材」という用語は、塗装組成物が塗布される固体材料を意味するものである。基材は、一般に、スチール、鉄、アルミニウム等の金属又はガラス繊維強化ポリエステルを含む。最も興味深い実施形態において、基材は、金属基材、特に、スチール基材である。他の実施形態において、基材は、ガラス繊維強化ポリエステル基材である。一部の実施形態において、基材は、海洋構造物の最外表面の少なくとも一部である。
【０２４０】
「表面」という用語は、通常の意味で用いられ、物体の外側境界を示す。こうした表面の特定の例には、海洋構造物、例えば船舶（限定では無いが、全ての種類のボート、ヨット、モーターボート、発動機艇、遠洋航行船、タグボート、タンカ、コンテナ船及び他の貨物船、潜水艦、及び艦艇を含む）、パイプ、沿岸及び沖合の機械、建築物、及び全ての種類の物体、例えば桟橋、杭、橋梁下部構造、水力設備及び構造物、水中油井構造物、網及び他の養殖設備、並びにブイ等の表面が挙げられる。
【０２４１】
基材の表面は、「未処理の」表面（例えば、スチール表面）であってよい。しかしながら、基材は、一般に、防食塗装及び／又はタイコートで被覆され、基材の表面はこのような塗装により構成される。存在する場合、（防食及び／又はタイ）塗装は、一般に、１００〜６００μｍ、例として１５０〜４５０μｍ、例えば２００〜４００μｍの合計乾燥膜厚で塗布される。或いは、基材は、塗膜、例えば、摩耗した汚損除去塗膜又は類似するものを有してもよい。
【０２４２】
重要な一実施形態において、基材は、防食塗装、例として防食エポキシ系塗装、例えば硬化したエポキシ系塗装、又はショッププライマ、例えば、ジンクリッチショッププライマにより被覆された金属基材（例えば、スチール基材）である。他の関連する実施態様において、基材は、エポキシプライマ塗装で被覆されたガラス繊維強化ポリエステル基材である。
【０２４３】
即ち、本発明は、（第１の選択的な態様、第２の選択的な態様、又は第３の選択的な態様による）基材の表面に汚損抑制塗装系を構築する方法に関し、次の連続するステップを含む。
【０２４４】
ａ）ポリシロキサン系塗装組成物の１つ以上の層を、前記基材、例えば、場合に応じて未処理基材又は既に１つ以上の塗装を有する基材の表面に塗布し、前記層（群）を硬化させることにより、第１の選択的な態様、第２の選択的な態様、又は第３の選択的な態様について定めたような硬化した第１の被膜を形成すること、及び
ｂ）ポリシロキサン系塗装組成物の１つ以上の層を、前記硬化した第１の被膜の表面に塗布し、前記層（群）を硬化させることにより、第１の選択的な態様、第２の選択的な態様、又は第３の選択的な態様のそれぞれについて定めたような硬化した第２の被膜を形成すること。
【０２４５】
本発明は、更に、（第１の選択的な態様、第２の選択的な態様、又は第３の選択的な態様による）基材の表面に汚損抑制塗装系を構築する方法に関し、次の連続するステップを含む。
【０２４６】
ａ）プライマ組成物の１つ以上の層を前記基材の表面に塗布し、前記層（群）を硬化させることにより、下塗り済み基材を形成すること、
ｂ）タイコート組成物の１つ以上の層を前記下塗り済み基材の表面に任意に塗布し、前記層（群）を硬化させることにより、硬化したタイコートを形成すること、
ｃ）ポリシロキサン系塗装組成物の１つ以上の層を、場合に応じて前記下塗り済み基材の表面又は前記タイコートの表面に塗布し、前記層（群）を硬化させることにより、第１の選択的な態様、第２の選択的な態様、又は第３の選択的な態様について定めたような硬化した第１の被膜を形成すること、及び
ｄ）ポリシロキサン系塗装組成物の１つ以上の層を前記硬化した第１の被膜の表面に塗布し、前記層（群）を硬化させることにより、第１の選択的な態様、第２の選択的な態様、又は第３の選択的な態様についてそれぞれ定めたような硬化した第２の被膜を形成すること。
【０２４７】
本発明は、更に、（第１の選択的な態様、第２の選択的な態様、又は第３の選択的な態様による）経年劣化した防汚塗装系の表面に汚損抑制塗装系を構築する方法に関し、次の連続するステップを含む。
【０２４８】
ａ）シーラ／リンクコート組成物の１つ以上の層を、前記基材の表面に塗布し、前記層（群）を硬化させることにより、封止基材を形成すること、
ｂ）タイコート組成物の１つ以上の層を前記封止基材の表面に任意に塗布し、前記層（群）を硬化させることにより、硬化したタイコートを形成すること、
ｃ）ポリシロキサン系塗装組成物の１つ以上の層を場合に応じて前記下塗り済み基材の表面又は前記タイコートの表面に塗布し、前記層（群）を硬化させることにより、第１の選択的な態様、第２の選択的な態様、又は第３の選択的な態様について定めたような硬化した第１の被膜を形成すること、及び
ｄ）ポリシロキサン系塗装組成物の１つ以上の層を前記硬化した第１の被膜の表面に塗布し、前記層（群）を硬化させることにより、第１の選択的な態様、第２の選択的な態様、又は第３の選択的な態様についてそれぞれ定めたような硬化した第２の被膜を形成すること。
【０２４９】
本発明は、更に、（第１の選択的な態様、第２の選択的な態様、又は第３の選択的な態様による）経年劣化した防汚除去塗装系の表面に汚損抑制塗装系を構築する方法に関し、次の連続するステップを含む。
【０２５０】
ａ）タイコート組成物の１つ以上の層を前記経年劣化した汚損除去塗装系の表面に塗布し、前記層（群）を硬化させることにより、硬化したタイコートを形成すること、
ｂ）ポリシロキサン系塗装組成物の１つ以上の層を場合に応じて前記下塗り済み基材の表面又は前記タイコートの表面に塗布し、前記層（群）を硬化させることにより、第１の選択的な態様、第２の選択的な態様、又は第３の選択的な態様について定めたような硬化した第１の被膜を形成すること、及び
ｃ）ポリシロキサン系塗装組成物の１つ以上の層を前記硬化した第１の被膜の表面に塗布し、前記層（群）を硬化させることにより、第１の選択的な態様、第２の選択的な態様、又は第３の選択的な態様についてそれぞれ定めたような硬化した第２の被膜を形成すること。
【０２５１】
海洋構造物
本発明は、更に、外表面の少なくとも一部に、これまでに本明細書で定めたような最外汚損抑制塗装系を有する海洋構造物を提供する。特に、最外塗装を有する外表面の少なくとも一部は、前記構造物の水中部分となる。
【０２５２】
塗装組成物、基材表面上で塗装を構築する方法、及び塗装の特性は、上述した内容に従う。
【０２５３】
一実施形態において、海洋構造物の汚損抑制塗装系は、防食層、タイコート、及び本明細書に記載の汚損抑制塗装系から成るものにし得る。
【０２５４】
他の実施形態において、汚損抑制塗装組成物は、使用済みの汚損抑制塗装系の最上部、例えば、使用済みのポリシロキサン系汚損抑制被膜の最上部に塗布される。
【０２５５】
上述した海洋構造物の特定の一実施形態において、防食層の合計乾燥膜厚は、１００〜６００μｍ、例として１５０〜４５０μｍ、例えば２００〜４００μｍであり、タイコートの合計乾燥膜厚は、５０〜５００μｍ、例として５０〜４００μｍ、例えば７５〜３５０μｍ、又は７５〜３００μｍ、又は７５〜２５０μｍであり、汚損抑制塗装の第１の被膜の合計乾燥膜厚は、２０〜５００μｍ、例として２０〜４００μｍ、例えば５０〜３００μｍであり、汚損抑制塗装系の第２の被膜の合計乾燥膜厚は、２０〜５００μｍ、例として２０〜４００μｍ、例えば５０〜３００μｍである。
【０２５６】
海洋構造物の他の実施形態は、前記構造物の最外表面の少なくとも一部が、
１〜４層、例えば２〜４層の塗布により構築される、合計乾燥膜厚が１５０〜４００μｍであるエポキシ系塗装の防食層と、
１〜２層の塗布により構築される、合計乾燥膜厚が２０〜４００μｍであるタイコートと、
１〜２層の塗布により構築される、合計乾燥膜厚が２０〜４００μｍである汚損抑制塗装の第１の被膜と、
１〜２層の塗布により構築される、合計乾燥膜厚が２０〜４００μｍである汚損抑制塗装の第２の被膜と、を含む汚損抑制塗装系により被覆されたものとなる。
【０２５７】
上述した海洋構造物の他の実施形態において、汚損抑制塗装は、タイコートを用いること無く、防食層上に直接塗布される。
【０２５８】
一般的な注意事項
本明細書及び特許請求の範囲では、ポリシロキサン（ａ  ｐｏｌｙｓｉｌｏｘａｎｅ）等に言及するが、本明細書に定めた塗装組成物は、個別の成分を１種類、２種類、又はそれ以上含み得ることを理解されたい。こうした実施形態において、それぞれの成分の総量は、個別の成分について上述した量に対応するべきである。
【０２５９】
化合物（群）、ポリシロキサン（群）、剤（群）等の表現における「（群）」は、個別の成分が１種類、２種類、又はそれ以上存在し得ることを示す。
【０２６０】
一方、「１つ（ｏｎｅ）」という表現が用いられる場合、それぞれの成分は、１種類（１つ）のみ存在する。
【０２６１】
実施例
モデル塗料の調製方法
（ｉ）部分：バインダ、溶媒、顔料、殺生物剤（必要な場合）、及び添加剤を、インペラディスクを備えたＤｉａｆ溶解機において混合する（例えば、直径７０ｍｍインペラディスクにより１Ｌ缶において２０００ｒｐｍで１５分間）。
【０２６２】
（ｉｉ）部分：エチルシリケート、溶媒、触媒、及び２，４−ペンタンジオンを、インペラディスクを備えたＤｉａｆ溶解機において混合する（例えば、直径７０ｍｍインペラディスクにより１Ｌ缶において５００ｒｐｍで２分間）。
【０２６３】
塗布前に、（ｉ）部分及び（ｉｉ）部分を、実施例に記載した組成物による親水性変性ポリシロキサン油及び／又は反応性親水性変性ポリシロキサンバインダと共に混合し、存在する場合には、酵素を水中の溶液／懸濁液中で添加し、その後、混合物を攪拌して均質にする。
【０２６４】
試験方法
粘度
特許請求の範囲を含む本願において、粘度は、２５℃でＩＳＯ２５５５：１９８９に従い測定する。
【０２６５】
水接触角の測定
硬化表面の平衡水接触角は、接触測角器（Ｄａｔａｐｈｙｓｉｃｓ  ＯＣＡ）によりＭｉｌｌｉ−Ｑ水を試験液として測定した、固着液滴（ｓｅｓｓｉｌｅ  ｄｒｏｐ）接触角を用いて確定する。基材を温度制御室に置き、２０μｌの液滴を基材上に分散させることにより静的接触角を測定する。水接触角は、Ｄａｔａｐｈｙｓｉｃｓ  ＯＣＡソフトウェアを用いて自動的に確定する。水接触角は、少なくとも５分間の間隔を空けた２回の連続した測定値が互いに有意に異なっていないと見做される場合に、安定していると見做す。これが生じない場合、６０分後の水接触角を報告する。
【０２６６】
ラフト試験
パネルの調製
塗装の付着を促進するために片側をサンドブラストしたアクリルパネル（１５０×２００ｍｍ）を、エアスプレにより塗布した市販のエポキシ（ＨＥＭＰＥＬ  Ｌｉｇｈｔ  Ｐｒｉｍｅｒ  ４５５５１）１００μｍ（ＤＦＴ）により被覆する。室温で６〜２４時間乾燥させた後、タイコートをドクタブレードにより隙間３００μｍで塗布する。１６〜３０時間乾燥させた後、第１の層をドクタブレードにより、実施例において指定した隙間で塗布する。１６〜３０時間乾燥させた後、第２の被膜をドクタブレードにより、層の湿潤膜厚が対応する実施例に指定した通りになるように隙間を空けて塗布する。パネルは、少なくとも７２時間乾燥後、ラフト上で浸漬する。
【０２６７】
試験
パネルは、スペインとシンガポールという２つの異なる場所で試験する。
スペインの試験場：スペイン北西部のビラノバに位置する。この試験場において、パネルは、平均温度１７〜１８℃で、塩分濃度が３７〜３８パーミルの範囲の海水に浸漬する。
【０２６８】
シンガポールの試験場：この試験場において、パネルは、温度が２９〜３１℃の範囲で、塩分濃度が２９〜３１パーミルの範囲の海水に浸漬する。
パネルは、４〜１２週間に亘り調査し、以下の基準に従って評価する。
【０２６９】
【表１】
2019202543.tif 000013
【実施例】
【０２７０】
以下のモデル塗料を、防汚性能の試験用に準備することができる。
モデル塗料表の全項目は、特に明記しない限り重量単位とする。最終的なポリシロキサンマトリクスの計算においては、全ての加水分解性基が加水分解及び反応して、ポリシロキサンバインダとの縮合反応によりマトリクスになるものとする。したがって、エチルシリケートは、その重量の４１％が最終的なポリシロキサンマトリクスの計算に寄与し、ビニルトリメトキシシランは、これに応じて、その重量の５４％が寄与する。バインダマトリクスのポリシロキサン含有量を計算する際に、成分は、出発原料として計算に含まれるが、しかしながら、エチルシリケート及びビニルトリメトキシシランについて上述したように補正される。
【０２７１】
材料
ＲＦ−５０００、信越化学工業（日本）、シラノール末端ポリジメチルシロキサン
キシレン、地元供給業者
Ａｅｒｏｓｉｌ  Ｒ９７２、Ｅｖｏｎｉｋ  ｉｎｄｕｓｔｒｉｅｓ
Ｓｉｌｉｋａｔ  ＴＥＳ  ４０  ＷＮ、Ｗａｃｋｅｒ−Ｃｈｅｍｉｅ（ドイツ）、エチルシリケート
ネオスタンＵ−１２、日東化成（日本）、ラウリン酸ジブチル錫
アセチルアセトン、Ｗａｃｋｅｒ−ＣＨｅｍｉｅ（ドイツ）、２、４−ペンタンジオン
Ｂｙｋ３３１、Ｂｙｋ（ドイツ）、非反応性ポリエーテル変性ポリジメチルシロキサン油
Ｂａｙｆｅｒｒｏｘ  １３０Ｍ、Ｌａｎｃｅｓｓ（ドイツ）、酸化鉄
銅オマジン、Ａｒｃｈ−ＣＨｅｍｉｃａｌｓ  Ｉｎｃ．（アイルランド）、銅ピリチオン
ＤＣ１９０、Ｄｏｗ  Ｃｏｒｎｉｎｇ（米国）、ポリエーテル変性ポリシロキサン
Ｔｅｇｏ  ｇｌｉｄｅ  ４３５、Ｅｖｏｎｉｋ  Ｉｎｄｕｓｔｒｉｅｓ（ドイツ）、非反応性ポリエーテル変性ポリジメチルシロキサン油
ＤＣ５１０３、Ｄｏｗ  Ｃｏｒｎｉｎｇ（米国）、ポリエーテル変性ポリシロキサン（シロキシル化ポリエーテル）
ＤＣ５５０、Ｄｏｗ  Ｃｏｒｎｉｎｇ（米国）、ポリフェニルメチルジメチルシロキサン
ＤＣ５７、Ｄｏｗ  Ｃｏｒｎｉｎｇ（米国）、ポリエーテル変性ポリジメチルシロキサン
ＳＩＶ９２８０．０、Ｇｅｌｅｓｔ（米国），ビニルトリス（メチルエチルケトキシミノ）シラン
【０２７２】
フュームシリカ
ポリアミドワックス
Ｓａｃｈｔｌｅｂｅｎ  Ｒ３２０、Ｓａｃｈｔｌｅｂｅｎ（ドイツ）、微粒子化ルチル型二酸化チタン
亜鉛オマジン、Ａｒｃｈ−ＣＨｅｍｉｃａｌｓ  Ｉｎｃ．（アイルランド）、亜鉛ピリチオン
Ｅｃｏｎｅａ、ＪａｎｓｓｅｎＰＭＰ（ベルギー）、トラロピリル
セルラーゼ、（２２１７８）、Ｓｉｇｍａ  Ａｌｄｒｉｃｈ  Ｃｅｌｌｕｌａｓｅ、クロコウジカビ由来
Ｓａｖｉｎａｓｅ  １６Ｌ  ｔｙｐｅ  ＥＸ、Ｎｏｖｏｚｙｍｅｓ（デンマーク）、プロテアーゼ（スブチリシン）の溶液
共重合体
ＫＦ６０１５、信越化学工業（日本）、ポリエーテル変性シリコーンオイル
Ｄｙｎａｓｙｌａｎ  ＶＴＭＯ、Ｅｖｏｎｉｋ  Ｉｎｄｕｓｔｒｉｅｓ（ドイツ）、ビニルトリメトキシシラン
キシレン中の白金−ジビニルテトラメチルジシロキサン錯体、白金濃度２．１〜２．４％、ＣＡＳ  Ｎｏ．６８４７８−９２−２
ポリジメチルシロキサン、ヒドリド末端−ＭＷｎ＝１１００、当量＝５５０ｇ／ｅｑ
メチルヒドロシロキサン−ジメチルシロキサン共重合体、ヒドリド末端−ＭＷｎ＝２３００、当量＝２００ｇ／ｅｑ
ポリエチレングリコールジアリルエーテル−ＭＷｎ＝３００ｇ／ｍｏｌ、当量＝１５０ｇ／ｅｑ
ポリエチレングリコールモノアリルエーテル（ヒドロキシル末端）−ＭＷｎ＝３５０ｇ／ｍｏｌ、当量＝３５０ｇ／ｅｑ
ポリエチレングリコールモノアリルエーテル（ヒドロキシル末端）−ＭＷｎ＝５００ｇ／ｍｏｌ、当量＝５００ｇ／ｅｑ
分岐型親水性変性ポリシロキサン（ＨＭＰ３）
【０２７３】
分岐型硬化性ポリ（エチレングリコール）変性ポリシロキサンは、ポリジメチルシロキサン−メチルヒドロシロキサン（ヒドリド末端）２５．０ｇを無水トルエン５０．０ｇに溶解したものを、キシレン溶液中の白金−ジビニルテトラメチルジシロキサン錯体０．１４ｇに混合することにより調製する。溶液を８０℃に加熱する。この溶液に、４．０ｇのビニルトリメトキシシランを滴下して添加し、１／２時間、８０℃で反応させる。反応完了後、６８．５ｇのポリエチレングリコールモノアリルエーテル［Ａ３５０］を滴下して添加し、３時間、８０℃で反応させる。ＨＭＰ３中のＰＥＧ変性ＰＤＭＳバインダは、６６．１ｗ／ｗ％となる。ＨＭＰ３バインダ中のＰＥＧの量は、７０．３ｗ／ｗ％となる。
【０２７４】
直鎖型親水性変性ポリシロキサン（ＨＭＰ４）
直鎖型硬化性ポリ（エチレングリコール）変性ポリシロキサンは、ヒドリド末端ポリジメチルシロキサン１００．０ｇを無水トルエン７５．０ｇに溶解したものを、キシレン溶液中の白金−ジビニルテトラメチルジシロキサン錯体０．１７ｇと混合することにより調製する。溶液を攪拌下で８０℃に加熱する。この溶液に、１．７ｇのポリエチレングリコールジアリルエーテル［ＡＡ３００］を滴下して添加し、２時間、８０℃で反応させる反応完了後、５．４ｇのビニルトリメトキシシランを８０℃で滴下して添加し、１時間、８０℃で反応させる。ＨＭＰ４中のＰＥＧ変性ＰＤＭＳバインダの含有量は、５８．８ｗ／ｗ％となる。ＨＭＰ４バインダ中のＰＥＧの量は、５．０ｗ／ｗ％となる。
【０２７５】
分岐型親水性変性ポリシロキサン（ＨＭＰ５）
分岐型硬化性ポリ（エチレングリコール）変性ポリシロキサンは、ポリジメチルシロキサン−メチルヒドロシロキサン（ヒドリド末端）２５．０ｇを無水トルエン５０．０ｇに溶解したものを、キシレン溶液中の白金−ジビニルテトラメチルジシロキサン錯体０．１４ｇと混合することにより調製する。溶液を８０℃に加熱する。この溶液に、４．０ｇのビニルトリメトキシシランを滴下して添加し、１／２時間、８０℃で反応させる。反応完了後、９０．０ｇのポリエチレングリコールモノアリルエーテル［Ａ５００］を滴下して添加し、３時間、８０℃で反応させる。ＨＭＰ５中のＰＥＧ変性ＰＤＭＳバインダの量は、６４．４ｗ／ｗ％となる。ＨＭＰ５バインダ中のＰＥＧの量は、７５．６ｗ／ｗ％となる。
反応性の親水性変性ポリシロキサン（ＭＨＰ３、ＭＨＰ４、ＨＭＰ５）は、乾燥窒素下で密閉容器に保存し、配合前に水分との接触を回避する。
【０２７６】
実施例１
【０２７７】
【表２】
2019202543.tif 000014
【０２７８】
【表３】
2019202543.tif 000015
【０２７９】
【表４】
2019202543.tif 000016
【０２８０】
【表５】
2019202543.tif 000017
【０２８１】
【表６】
2019202543.tif 000018
【０２８２】
【表７】
2019202543.tif 000019
【０２８３】
【表８】
2019202543.tif 000020
この組成物は、硬化剤を必要とせず、１成分組成物として使用し得る。
【０２８４】
【表９】
2019202543.tif 000021
【０２８５】
【表１０】
2019202543.tif 000022
【０２８６】
【表１１】
2019202543.tif 000023
【０２８７】
【表１２】
2019202543.tif 000024
【０２８８】
【表１３】
2019202543.tif 000025
【０２８９】
【表１４】
2019202543.tif 000026
【０２９０】
【表１５】
2019202543.tif 000027
【０２９１】
【表１６】
2019202543.tif 000028
【０２９２】
【表１７】
2019202543.tif 000029
【０２９３】
【表１８】
2019202543.tif 000030
【０２９４】
【表１９】
2019202543.tif 000031
【０２９５】
【表２０】
2019202543.tif 000032
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
少なくとも硬化した第１の被膜と硬化した第２の被膜とを備える汚損抑制塗装系であって、
ａ）前記第１の被膜は、乾燥重量で前記第１の被膜の少なくとも４０％を構成するポリシロキサン系バインダマトリクスを含み、前記バインダマトリクスの５０重量％超は、ポリシロキサン部により表され、前記第１の被膜は、更に、１つ以上の殺生物剤を含み、
ｂ）前記第２の被膜は、乾燥重量で前記第２の被膜の少なくとも４０％を構成するポリシロキサン系バインダマトリクスを含み、前記バインダマトリクスの５０重量％超は、ポリシロキサン部により表され、
前記第２の被膜の前記バインダマトリクスは、その一部として、親水性オリゴマ／ポリマ部分を含んでおり、及び／又は、前記第２の被膜は、更に、１つ以上の親水性変性ポリシロキサン油を含み、及び
前記第２の被膜はその中に含まれる１つ以上の殺生物剤を有する、汚損抑制塗装系。
【請求項２】
前記親水性変性ポリシロキサン油がケイ素反応基を含まない、請求項１に記載の汚損抑制塗装系。
【請求項３】
前記親水性変性ポリシロキサン油が、非ケイ素由来の親水性オリゴマ／ポリマ基でポリシロキサンを変性することによって得られる、請求項１又は２に記載の汚損抑制塗装系。
【請求項４】
前記親水性変性ポリシロキサン油の親水性がポリオキシアルキレン基での変性によって得られる、請求項１〜３のいずれか１項に記載の汚損抑制塗装系。
【請求項５】
前記親水性オリゴマ／ポリマが３〜３０反復単位のような３〜２００反復単位を含む、請求項３又は４に記載の汚損抑制塗装系。
【請求項６】
前記オリゴマまたはポリマが１００〜３０，０００ｇ／モルの範囲、特に２００〜２０，０００ｇ／モルの範囲のような１００〜５０，０００ｇ／モルの範囲、または２００〜１０，０００ｇ／モルの範囲の数平均分子量（Ｍｎ）を有する、請求項３〜５のいずれか１項に記載の汚損抑制塗装系。
【請求項７】
前記親水性部分が親水性変性ポリシロキサン油の総重量の３０〜５０％のような２５〜６０％の範囲で存在する、請求項１〜６のいずれか１項に記載の汚損抑制塗装系。
【請求項８】
前記親水性変性ポリシロキサン油がポリ（オキシアルキレン）−変性ポリシロキサンである、請求項１〜７のいずれか１項に記載の汚損抑制塗装系。
【請求項９】
前記殺生物剤が銅ピリチオンである、請求項１〜８のいずれか１項に記載の汚損抑制塗装系。
【請求項１０】
前記バインダマトリクスが（ｉ）バインダ及び（ｉｉ）架橋剤を含む、請求項１〜９のいずれか１項に記載の汚損抑制塗装系。
【請求項１１】
前記架橋剤がテトラエトキシシランまたはその加水分解縮合生成物である、請求項１〜１０のいずれか１項に記載の汚損抑制塗装系。
【請求項１２】
前記第１の被膜が基材上に調製され、前記第２の被膜が最外層である、請求項１〜１１のいずれか１項に記載の汚損抑制塗装系。
【請求項１３】
前記第１の被膜が親水性変性ポリシロキサン油を含まない、請求項１〜１２のいずれか１項に記載の汚損抑制塗装系。
【請求項１４】
基材の表面に汚損抑制塗装系を構築する方法であって、連続するステップとして、
ａ）ポリシロキサン系塗装組成物の１つ以上の層を、前記基材、例えば、場合に応じて未処理基材又は既に１つ以上の塗装を有する基材の表面に塗布し、前記層（群）を硬化させることにより、請求項１〜１３のいずれかに記載の硬化した第１の被膜を形成するステップと、
ｂ）ポリシロキサン系塗装組成物の１つ以上の層を前記硬化した第１の被膜の表面に塗布し、前記層（群）を硬化させることにより、それぞれ請求項１〜１３のいずれかに記載の硬化した第２の被膜を形成するステップと、を備える方法。
【外国語明細書】
2019202543.tif 000033
2019202543.tif 000034
2019202543.tif 000035
2019202543.tif 000036
2019202543.tif 000037
2019202543.tif 000038
2019202543.tif 000039
2019202543.tif 000040
2019202543.tif 000041
2019202543.tif 000042
2019202543.tif 000043
2019202543.tif 000044
2019202543.tif 000045
2019202543.tif 000046
2019202543.tif 000047
2019202543.tif 000048
2019202543.tif 000049
2019202543.tif 000050
2019202543.tif 000051
2019202543.tif 000052
2019202543.tif 000053
2019202543.tif 000054
2019202543.tif 000055
2019202543.tif 000056
2019202543.tif 000057
2019202543.tif 000058
2019202543.tif 000059
2019202543.tif 000060
2019202543.tif 000061
2019202543.tif 000062
2019202543.tif 000063
2019202543.tif 000064
2019202543.tif 000065
2019202543.tif 000066
2019202543.tif 000067
2019202543.tif 000068
2019202543.tif 000069
2019202543.tif 000070
2019202543.tif 000071
2019202543.tif 000072
2019202543.tif 000073
2019202543.tif 000074
2019202543.tif 000075
2019202543.tif 000076
2019202543.tif 000077
2019202543.tif 000078
2019202543.tif 000079
2019202543.tif 000080
2019202543.tif 000081
2019202543.tif 000082
2019202543.tif 000083
2019202543.tif 000084
2019202543.tif 000085
2019202543.tif 000086
2019202543.tif 000087
2019202543.tif 000088
2019202543.tif 000089
2019202543.tif 000090
2019202543.tif 000091
2019202543.tif 000092
2019202543.tif 000093
2019202543.tif 000094
2019202543.tif 000095
2019202543.tif 000096
2019202543.tif 000097
2019202543.tif 000098
2019202543.tif 000099
2019202543.tif 000100
2019202543.tif 000101
2019202543.tif 000102
2019202543.tif 000103
2019202543.tif 000104
2019202543.tif 000105
2019202543.tif 000106
2019202543.tif 000107
2019202543.tif 000108
2019202543.tif 000109